(57)【要約】      （修正有）【課題】適正な抵抗、安定した帯電量が得られ又良好な画像が得られ、感光体へのキャリア付着が発生しないキャリア、現像剤、現像剤収納容器、画像形成方法、及びプロセスカートリッジを提供する。【解決手段】芯材と被覆層からなるキャリアにおいて、該芯材がフェライト粒子で、Ｚｒを０．０１〜５ｍａｓｓ％及び／又はＢｉを０．００５〜１ｍａｓｓ％含有する静電潜像現像用キャリア。該キャリアを固定磁石内蔵の回転スリーブと隙間１ｍｍを隔てて配置させた電極からなる測定装置により、直流電圧を印加し測定し得た絶縁破壊電圧が１０００Ｖ以上であり又１ｋＯｅにおける磁気モーメントが６５〜９０ｅｍｕ／ｇであり、１５００Ｇａｕｓｓの磁界中で粒子を鎖状で直流電圧を印加した時の電極間隔が２ｍｍ±０．３ｍｍで、ブリッジ式測定器によって測定された絶縁破壊電圧が５００Ｖ以上であることを特徴とする静電潜像現像用キャリア。【選択図】図２
2005181944.tif 000002
【特許請求の範囲】
【請求項１】
少なくとも芯材と被覆層からなるキャリアにおいて、該芯材がフェライト粒子で、Ｚｒを０．０１〜５ｍａｓｓ％及び／又はＢｉを０．００５〜１ｍａｓｓ％含有することを特徴とする静電潜像現像用キャリア。
【請求項２】
芯材粒子が、Ｆｅを１５〜４５ｍａｓｓ％、Ｍｎを１〜２５ｍａｓｓ％、Ｍｇを０．１〜１．０ｍａｓｓ％含有することを特徴とする請求項１に記載の静電潜像現像用キャリア。
【請求項３】
少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有することを特徴とする静電潜像現像用キャリア。
【請求項４】
キャリア粒子が、Ｆｅを１０〜４０ｍａｓｓ％、Ｍｎを１〜２５ｍａｓｓ％、Ｍｇを０．１〜１．０ｍａｓｓ％含有することを特徴とする請求項３に記載の静電潜像現像用キャリア。
【請求項５】
キャリア粒子の１ｋＯｅにおける磁気モーメントが、４０〜９０Ａｍ２／ｋｇであることを特徴とする請求項１〜４のいずれかに記載の静電潜像現像用キャリア。
【請求項６】
少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有し、１ｋＯｅにおける磁気モーメントが６５〜９０ｅｍｕ／ｇであり、該キャリアを所定位置に固定磁石を内蔵した回転スリーブと、該スリーブと隙間１ｍｍを隔てて配置させた電極とからなる測定装置により、直流電圧を印加し測定し得た絶縁破壊電圧が１０００Ｖ以上であることを特徴とする静電潜像現像用キャリア。
【請求項７】
少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有し、１ｋＯｅにおける磁気モーメントが６５〜９０ｅｍｕ／ｇであり、１５００Ｇａｕｓｓの磁界中で粒子を鎖状で直流電圧を印加した時の電極間隔が２ｍｍ±０．３ｍｍで、ブリッジ式測定器によって測定された絶縁破壊電圧が５００Ｖ以上であることを特徴とする静電潜像現像用キャリア。
【請求項８】
キャリア粒子が、Ｆｅを１０〜４０ｍａｓｓ％、Ｍｎを１〜２５ｍａｓｓ％、Ｍｇを０．１〜１．０ｍａｓｓ％含有することを特徴とする請求項６又は７に記載の静電潜像現像用キャリア。
【請求項９】
キャリアの重量平均粒径が２０〜６５μｍであり、９μｍ以下の粒径を有する粒子の含有率が３．０重量％以下であることを特徴とする請求項１〜８のいずれかに記載の静電潜像現像用キャリア。
【請求項１０】
被覆層が少なくともシリコン樹脂及び／又はアクリル樹脂を含有することを特徴とする請求項１〜９のいずれかに記載の静電潜像現像用キャリア。
【請求項１１】
少なくともシリコン樹脂及びアクリル樹脂を含有する被覆層において、アクリル樹脂の比率が１０〜９０重量％であることを特徴とする請求項１０に記載の静電潜像現像用キャリア。
【請求項１２】
少なくともシリコン樹脂及びアクリル樹脂を含有する被覆層において、それぞれの樹脂が層構造をなしていることを特徴とする請求項１０又は１１に記載の静電潜像現像用キャリア。
【請求項１３】
少なくとも結着樹脂と着色剤からなるトナーと、請求項１〜１２のいずれかに記載のキャリアとからなることを特徴とする静電潜像現像用現像剤。
【請求項１４】
前記トナーの重量平均粒径（Ｄｗ）が、３〜１０μｍであることを特徴とする請求項１３に記載の静電潜像現像用現像剤。
【請求項１５】
請求項１３又は１４に記載の静電潜像現像用現像剤を収納したことを特徴とする容器。
【請求項１６】
請求項１３又は１４に記載の静電潜像現像用現像剤を用いることを特徴とする画像形成方法。
【請求項１７】
感光体と、帯電手段、現像手段、クリーニング手段より選ばれ、少なくとも現像手段を一体に支持し、画像形成装置本体に着脱自在であるプロセスカートリッジにおいて、前記現像手段は、現像剤を保持し、該現像剤は請求項１３又は１４に記載の現像剤であることを特徴とするプロセスカートリッジ。
【発明の詳細な説明】
【技術分野】
【０００１】
本発明は、電子写真や静電記録などにおいて、感光体表面に形成された静電潜像を顕像化する静電潜像現像用キャリア、該キャリアとトナーからなる現像剤、該現像剤を収納した容器、該現像剤を用いる画像形成方法、及び該現像剤を保持したプロセスカートリッジに関する。
【背景技術】
【０００２】
従来より、電子写真装置や静電記録装置等において、電気的または磁気的潜像は、トナーによって顕像化されている。例えば、電子写真法では、感光体上に静電荷像（潜像）を形成し、次いで、該潜像をトナーを用いて現像して、トナー画像を形成している。トナー画像は、通常、紙等の転写材上に転写され、次いで、加熱等の方法で定着されている。
【０００３】
静電荷像現像に使用されるトナーは、一般に、結着樹脂中に、着色剤、帯電制御剤、その他の添加剤を含有させた着色粒子であり、その製造方法には、大別して粉砕法と懸濁重合法とがある。
粉砕法では、熱可塑性樹脂中に、着色剤、帯電制御剤、オフセット防止剤などを溶融混合して均一に分散させ、得られた組成物を粉砕、分級することによりトナーを製造している。粉砕法によれば、ある程度優れた特性を有するトナーを製造することができるが、トナー用材料の選択に制限がある。
【０００４】
例えば、溶融混合により得られる組成物は、経済的に使用可能な装置により粉砕し、分級できるものでなければならない。この要請から、溶融混合した組成物は、充分に脆くせざるを得ない。
このため、実際に上記組成物を粉砕して粒子にする際に、高範囲の粒径分布が形成され易く、良好な解像度と階調性のある複写画像を得ようとすると、例えば、粒径５μｍ以下の微粉と２０μｍ以上の粗粉を分級により除去しなければならず、トナー収率が非常に低くなるという欠点がある。また、粉砕法では、着色剤や帯電制御剤などを熱可塑性樹脂中に均一に分散することが困難である。配合剤の不均一な分散は、トナーの流動性、現像性、耐久性、画像品質などに悪影響を及ぼす。
【０００５】
近年、これらの粉砕法における問題点を克服するために、懸濁重合法等の重合法によるトナーの製造方法が提案され、実施されている。静電潜像現像用のトナーを重合法によって製造する技術は公知であり、例えば懸濁重合法によってトナー粒子を得ることが行われている。しかしながら、懸濁重合法で得られるトナー粒子は球形であり、クリーニング性に劣るという欠点がある。画像面積率の低い現像、転写では転写残トナーが少なく、クリーニング不良が問題となることはないが、写真画像など画像面積率の高いもの、さらには、給紙不良等で未転写の画像形成したトナーが感光体上に転写残トナーとして発生することがあり、蓄積すると画像の地汚れを発生してしまう。また、感光体を接触帯電させる帯電ローラ等を汚染してしまい、本来の帯電能力を発揮できなくなってしまう。
【０００６】
このため、乳化重合法により得られる樹脂微粒子を会合させて不定形のトナー粒子を得る方法が開示されている（特許第２５３７５０３号公報）。
しかし、乳化重合法で得られるトナー粒子は、水洗浄工程を経ても、界面活性剤が、表面だけでなく、粒子内部にも多量に残存し、トナーの帯電の環境安定性を損ない、かつ帯電量分布を広げ、得られた画像の地汚れが不良となる。また、残存する界面活性剤により、感光体や帯電ローラ、現像ローラ等を汚染してしまい、本来の帯電能力を発揮できなくなってしまう。
【０００７】
一方、熱ローラなどの加熱部材を使用して行われる接触加熱方式による定着工程において、加熱部材に対するトナー粒子の離型性（以下、「耐オフセット性」という。）が要求される。ここに、耐オフセット性は、トナー粒子表面に離型剤を存在させることにより向上させることができる。これに対し、特開２０００−２９２９７３号、特開２０００−２９２９７８号の公報では樹脂微粒子をトナー粒子中に含有させるだけでなく、該樹脂微粒子がトナー粒子の表面に偏在していることにより、耐オフセット性を向上する方法が開示されている。しかし、定着下限温度が上昇し、低温定着性即ち省エネ定着性が十分でない。
【０００８】
しかしながら、乳化重合法によって得られる樹脂微粒子を会合させて不定形のトナー粒子を得る方法では、下記のような問題を生じる。耐オフセット性を向上させるために、離型剤微粒子を会合させる場合において、該離型剤微粒子がトナー粒子の内部に取り込まれてしまい、この結果、耐オフセット性の向上を十分に図ることができない。樹脂微粒子、離型剤微粒子、着色剤微粒子などがランダムに融着してトナー粒子が構成されるので、得られるトナー粒子間において組成（構成成分の含有割合）および構成樹脂の分子量等にバラツキが発生し、この結果、トナー粒子間で表面特性が異なり、長期にわたり安定した画像を形成することができない。さらに低温定着が求められる低温定着システムにおいては、トナー表面に偏在する樹脂微粒子による定着阻害が発生し、定着温度幅を確保できない。
【０００９】
また、電子写真の現像方式には、トナーのみを主成分とする、いわゆる一成分系現像方式と、ガラスビーズキャリア、磁性体キャリア等の非コートキャリア、あるいは、それらの表面を樹脂などで被覆したコートキャリアとトナーとを混合して使用する二成分系現像方式がある。
二成分現像方式はキャリアを使用することから、トナーに対する摩擦帯電面積が広いため、一成分方式に比較して、帯電特性が安定しており、長期にわたって高画質を維持するのに有利である。また、現像領域へのトナー供給量能力が高いことから、特に高速機に使用されることが多い。
レーザービームなどで感光体上に静電潜像を形成し、この潜像を顕像化するデジタル方式の電子写真システムにおいても、前述の特徴を活かした二成分現像方式が広く採用されている。
【００１０】
近年、解像度アップ、ハイライト再現性向上、およびカラー化などに対応するため、潜像の最小単位（１ドット）の極小化、高密度化が図られており、特にこれらの潜像（ドット）を、忠実に現像できる現像システムが重要な課題となってきている。そのため、プロセス条件、現像剤（トナー、キャリア）両面から種々の提案がなされている。プロセス面では、現像ギャップの近接化、感光体の薄膜化、また書き込みビーム径の小径化等が有効であるが、コストが高くなること、また信頼性などの点で依然大きな課題がある。
【００１１】
一方、現像剤としては、小粒径トナーの使用によりドットの再現性が大幅に改良される。しかし、小粒径トナーを含む現像剤には、地汚れの発生、画像濃度の不足などの解決すべき課題が残っている。また、小粒径のフルカラートナーの場合、充分な色調を得るため、低軟化点の樹脂が使用されるが、黒トナーの場合に比べて、キャリアへのスペント量が多くなり、現像剤が劣化して、トナー飛散および地肌汚れが起こり易くなる。
【００１２】
小粒径キャリアの使用も種々提案されている。この小粒径キャリアを使用する場合には、次のような利点が得られる。
（１）表面積が広いため、個々のトナーに充分な摩擦帯電を与えることができ、低帯電量トナー、逆帯電量トナーの発生が少ない。その結果、地汚れが発生しにくくなり、また、ドット周辺のトナーのちり、にじみが少なくドット再現性が良好となる。
（２）表面積が広く、地汚れが発生しにくいことから、トナーの平均帯電量を低くすることが出来、充分な画像濃度が得られる。従って、小粒径キャリアは、小粒径トナー使用時の不具合点を補うことが可能であり、小粒径トナーの利点を引き出すのに特に有効である。
（３）小粒径キャリアは、緻密な磁気ブラシを形成し、かつ穂の流動性が良いため、画像に穂跡が発生しにくいという特徴がある。
【００１３】
また、以上のような利点により小粒径キャリアが用いられるようになったことと共に、キャリアに関しては、近年の環境負荷低減を受け、芯材に用いられる材料に変化が生じてきている。芯材としてこれまで多く用いられてきたＣｕ−Ｚｎ系フェライトでは、銅や亜鉛といった金属元素を用いているため敬遠されるようになり、その代わりにＭｎを用いたフェライトが多く用いられるようになってきた。Ｍｎ系フェライトでは、種々の品質を向上させる目的で様々な添加物を用いているが、Ｍｇを用いる場合も多い。例えば、特許第３２４３３７６号公報（特許文献１）では、更なる品質の向上を狙い、Ｍｎ系フェライトにＭｇ、Ｓｒを添加することで、粒子間の磁化のバラツキを抑えている。このように、Ｍｎ系フェライトでは、活用の増加に伴い多くの改善がなされており、その品質は向上している。しかし、Ｍｎ系フェライトは、通常の使用可能領域に磁気特性を調整した場合、抵抗が低くこれによりハーフトーン部での画像濃度ムラという欠陥画像が発生するため、改良をする必要がある。
【００１４】
さらに、従来の小粒径キャリアは、キャリア付着（或いはキャリア飛散）が発生し易いことが非常に大きな課題であり、感光体の傷や定着ローラー傷の発生原因となっていたので、実用化が難しかった。そこで、特許文献１では、体積平均粒径が２５〜４５μｍの場合に粒径２２μｍ以下の粒子の含有率を１％以下に規定し、磁場１ｋＯｅにおける磁化を６７〜８８ｅｍｕ／ｇに規定し、飛散物の磁化を本体の磁化より１０ｅｍｕ／ｇ低く規定することが提案されている。これにより、キャリア付着は改善される方向にあるが、本発明の評価では、現像バイアスとして、直流電圧に交流電圧を重畳させる現像方法で、かつアナログハーフトーン画像において、ボソツキ画像なる異常画像（斑点状の濃度ムラ）が顕著に発生した。本評価でのデジタル機におけるアナログハーフトーン画像の位置付けは、１２００ｄｐｉ以上のデジタル画像の高精細化画像を模しており、来る高精細化デジタル画像に向けての強制試験である。４００ｄｐｉなどの低精細なデジタル画像では、ボソツキ画像は問題とならない。
【００１５】
また特開２００２−２９６８４６号公報（特許文献２）には、キャリア粒子径を細かくすることによりハーフトーンの均一性が達成可能になることが示されていることから、特許文献２で発生するハーフトーン異常画像は、粒径の影響で発生すると考えられる。それに対し、本発明では後記するように、電気的要因に起因するハーフトーン異常画像を問題としている。この違いを確認するため、特許文献２で使用する評価機械（ＣＦ−７０（ミノルタカメラ社製））を調べたところ、ＣＦ−７０は４００ｄｐｉのフルカラー複写機であり、本発明が問題としているハーフトーン異常画像が確認出来ないことが判明した。
【００１６】
一般にデジタル画像において、画像の解像度が上がると入力画像をより忠実に再現することができる。電子写真においても同様であり、従来の４００ｄｐｉに比べ解像度が高い１２００ｄｐｉ、もしくはそれ以上の高解像度の検討が行われており、特にハイライトや中間調濃度において滑らかな画像が得られることがわかっている。
しかし、ただ単に高解像度にすれば高画質が得られるというわけではなく、そのためには各ドットのドット均一性が優れていることが必要条件になってくる。ドット均一性というのは、１ドットあたりのトナー付着量のバラツキが少ないことを意味する。高解像度の画像は、ドット径が小径化した分だけ、解像度の低い画像に比べ１ドットに付着するトナーの量が低減する。各ドットのトナーの付着量を均一に制御することができれば、狙いどおりの全面滑らかな高画質画像が得られるが、逆に１ドットの付着量の均一性が悪いときは、付着量の差が画像上に濃度ムラとなって現れてしまう。逆にドット均一性が悪いときは、解像度が低い方が各ドットの絶対的なトナーの付着量が多い分だけ、濃度ムラが画像上に現れにくい。このため、近年高解像度で高画質を実現するために、各ドットのドット均一性を向上させる技術検討が行われている。
【００１７】
本発明において今回評価した“ボソツキ”はハイライトから中間調の画像濃度でボソボソ感のある濃度ムラが発生する現象であり、上記ドット均一性が悪いことに起因している。また、“ボソツキ”は、高解像度の画像において発生しやすい異常画像であり、本発明において今回評価したアナログハーフトーン画像は、最も高解像度の出力画像に相当する。このアナログハーフトーン画像でボソツキを改善することができれば、高解像度で本来出力できる高画質の画像が実現することが可能である。
【００１８】
これに対しＣＦ−７０は４００ｄｐｉ（１ｄｏｔ：約６０μｍ）に相当する機械である。比較的解像度の低いこの評価機ではボソツキは発生しないといえる。即ち、特許文献２で発生しているハーフトーン異常画像は、粒径の影響で発生しているもので、これに用いられている機械では、本発明が問題としている電気的要因によるハーフトーン異常画像は確認出来ず、本発明の課題である電気的要因によるハーフトーン異常画像は、特許文献２に記載されない新規な課題である。本発明で使用する複写機は高解像度を模するためにアナログハーフトーンで評価しているために、特許文献２記載のキャリアを用いても本発明の課題を達成する事はできない。
【００１９】
また、特開平７−２２５４９７号公報（特許文献３）にも、Ｎｉ−Ｚｎフェライト、Ｍｎ−ＺｎフェライトあるいはＣｕ−Ｚｎフェライト等のフェライトキャリアは、絶縁破壊電圧が１０００Ｖ以上と高く、現像の際に感光体上の静電潜像電位がキャリアへリークすることがなく、ハケスジ等の発生がないが、密度が大きすぎるという欠点を回避するため、酸化リチウムをＦｅ２Ｏ３に対して１７．０〜２９．０モル％含むＬｉ−Ｆｅ系フェライトを用いることが記載されている。更に、Ｌｉ系フェライトの飽和磁化は４３〜７０ｅｍｕ／ｇ程度であること、実施例に印加磁場が３０００Ｏｅであることが記載されており、実施例・比較例の数値は６２ｅｍｕ／ｇが最高である。よって、特許文献３に記載の、これらのフェライトを１０００Ｏｅで測った場合、７０ｅｍｕ／ｇに達しないことは十分に考えられることから、特許文献３記載のフェライトは、本発明の高磁フェライトとは異なる低磁化フェライトであると言える。
【００２０】
また、特開平１１−２０２５５９号公報（特許文献４）には、Ｌｉ−Ｆｅ系フェライトは、その中のＬｉ成分が湿度、温度の影響を受け易く、従って特性変化し易いという欠点を回避するため、モル％で、（ＭｏＯ）３〜３５・（ＭｇＯ）１０〜４５・（Ｆｅ２Ｏ３）４５〜５５の組成のフェライトを用いることが記載されている。しかし、本発明のものとは、飽和磁化が異なり、特許文献４記載のＬｉ−Ｆｅ系フェライトも低磁化フェライトに該当する。また、特許文献４記載の電気特性値は、２５０Ｖにおける電流値の記載があるが、本発明の課題に対しては、本発明で特定する測定方法での電気特性値が重要である。
【００２１】
さらに、フェライトを主体とするキャリアにおいて、平均粒径、嵩密度、磁化の強さ等を規定したものも提案されている（特開平６−３５２３０号公報、特開平６−５１５６３号公報・・・特許文献５及び６）。
しかしこれらはキャリアの静電潜像担持体（例えば感光体）への付着防止を主な目的としたものであって、キャリアの十分なレベルの抵抗を得るには至っていない。
【００２２】
【特許文献１】特許第３２４３３７６号
【特許文献２】特開２００２−２９６８４６号
【特許文献３】特開平７−２２５４９７号
【特許文献４】特開平１１−２０２５５９号
【特許文献５】特開平６−３５２３０号公報
【特許文献６】特開平６−５１５６３号公報
【発明の開示】
【発明が解決しようとする課題】
【００２３】
本発明は、上記問題点に鑑みてなされたもので、通常の使用可能領域に磁気特性を調整した場合でも十分なレベルの抵抗が得られ、抵抗の低さに起因するハーフトーン部での画像濃度ムラ欠陥画像の発生がない、静電潜像現像用キャリア及び静電潜像現像用現像剤を提供することを目的とする。
また、本発明は、小粒径キャリアの利点を何ら損なうことなく、キャリア付着とボソツキの無いハーフトーン画像とを両立し、文字画像の再現性が良く、長期にわたって安定した帯電量を維持することができる静電潜像現像用キャリア及び静電潜像現像用現像剤を提供することを目的とする。
さらに、本発明は、上記現像剤を収納した容器、上記現像剤を用いる画像形成方法、及び上記現像剤を保持したプロセスカートリッジを提供することを目的とする。
【課題を解決するための手段】
【００２４】
本発明によれば、下記（１）〜（１７）が提供される。
（１）少なくとも芯材と被覆層からなるキャリアにおいて、該芯材がフェライト粒子で、Ｚｒを０．０１〜５ｍａｓｓ％及び／又はＢｉを０．００５〜１ｍａｓｓ％含有することを特徴とする静電潜像現像用キャリア。
（２）芯材粒子が、Ｆｅを１５〜４５ｍａｓｓ％、Ｍｎを１〜２５ｍａｓｓ％、Ｍｇを０．１〜１．０ｍａｓｓ％含有することを特徴とする前記（１）に記載の静電潜像現像用キャリア。
（３）少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有することを特徴とする静電潜像現像用キャリア。
（４）キャリア粒子が、Ｆｅを１０〜４０ｍａｓｓ％、Ｍｎを１〜２５ｍａｓｓ％、Ｍｇを０．１〜１．０ｍａｓｓ％含有することを特徴とする前記（３）に記載の静電潜像現像用キャリア。
（５）キャリア粒子の１ｋＯｅにおける磁気モーメントが、４０〜９０Ａｍ２／ｋｇであることを特徴とする前記（１）〜（４）のいずれかに記載の静電潜像現像用キャリア。
（６）少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有し、１ｋＯｅにおける磁気モーメントが６５〜９０ｅｍｕ／ｇであり、該キャリアを所定位置に固定磁石を内蔵した回転スリーブと、該スリーブと隙間１ｍｍを隔てて配置させた電極とからなる測定装置により、直流電圧を印加し測定し得た絶縁破壊電圧が１０００Ｖ以上であることを特徴とする静電潜像現像用キャリア。
（７）少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有し、１ｋＯｅにおける磁気モーメントが６５〜９０ｅｍｕ／ｇであり、１５００Ｇａｕｓｓの磁界中で粒子を鎖状で直流電圧を印加した時の電極間隔が２ｍｍ±０．３ｍｍで、ブリッジ式測定器によって測定された絶縁破壊電圧が５００Ｖ以上であることを特徴とする静電潜像現像用キャリア。
（８）キャリア粒子が、Ｆｅを１０〜４０ｍａｓｓ％、Ｍｎを１〜２５ｍａｓｓ％、Ｍｇを０．１〜１．０ｍａｓｓ％含有することを特徴とする前記（６）又は（７）に記載の静電潜像現像用キャリア。
（９）キャリアの重量平均粒径が２０〜６５μｍであり、９μｍ以下の粒径を有する粒子の含有率が３．０重量％以下であることを特徴とする前記（１）〜（８）のいずれかに記載の静電潜像現像用キャリア。
（１０）被覆層が少なくともシリコン樹脂及び／又はアクリル樹脂を含有することを特徴とする前記（１）〜（９）のいずれかに記載の静電潜像現像用キャリア。
（１１）少なくともシリコン樹脂及びアクリル樹脂を含有する被覆層において、アクリル樹脂の比率が１０〜９０重量％であることを特徴とする前記（１０）に記載の静電潜像現像用キャリア。
（１２）少なくともシリコン樹脂及びアクリル樹脂を含有する被覆層において、それぞれの樹脂が層構造をなしていることを特徴とする前記（１０）又は（１１）に記載の静電潜像現像用キャリア。
（１３）少なくとも結着樹脂と着色剤からなるトナーと、前記（１）〜（１２）のいずれかに記載のキャリアとからなることを特徴とする静電潜像現像用現像剤。
（１４）前記トナーの重量平均粒径（Ｄｗ）が、３〜１０μｍであることを特徴とする前記（１３）に記載の静電潜像現像用現像剤。
（１５）前記（１３）又は（１４）に記載の静電潜像現像用現像剤を収納したことを特徴とする容器。
（１６）前記（１３）又は（１４）に記載の静電潜像現像用現像剤を用いることを特徴とする画像形成方法。
（１７）感光体と、帯電手段、現像手段、クリーニング手段より選ばれ、少なくとも現像手段を一体に支持し、画像形成装置本体に着脱自在であるプロセスカートリッジにおいて、前記現像手段は、現像剤を保持し、該現像剤は前記（１３）又は（１４）に記載の現像剤であることを特徴とするプロセスカートリッジ。
【発明の効果】
【００２５】
本発明の静電潜像現像用キャリア及び現像剤は、小粒径キャリアの利点を何ら損なうことなく、ハーフトーン画像部における画像濃度ムラの発生が無く、キャリア付着が発生せず、さらにはキャリア付着と画像のボソツキの無いハーフトーン画像とを両立でき、文字画像部の再現性が良く、長期にわたり安定した帯電量を維持することができる。従って、初期はもとよりコピー枚数が増加しても、良好な画像を維持することができるという優れた効果を奏するものである。
また本発明は、上記現像剤を収納した容器、上記現像剤を用いる画像形成方法、及び上記現像剤を保持したプロセスカートリッジを提供することができる。
【発明を実施するための最良の形態】
【００２６】
以下に、本発明について更に具体的に詳しく説明する。
（Ｉ）本発明者らは、上記従来技術の問題点を解決するために検討を続けてきた結果、少なくとも芯材と被覆層からなるキャリアにおいて、該芯材がフェライト粒子で、Ｚｒを０．０１〜５ｍａｓｓ％含有する静電潜像現像用キャリアとすることで、従来技術の問題点の改善効果が顕著であることを見い出した。これは、Ｚｒを含有させることで、磁気モーメントを下げることなく抵抗を上げることができるためである。含有率が０．０１ｍａｓｓ％未満の場合、量の少なさが原因で、その効果が十分得られないため好ましくなく、一方、５ｍａｓｓ％を超える場合は、Ｚｒの占める割合が増加し過ぎ、磁気モーメント低下への悪影響が生じるので好ましくない。
【００２７】
更に、少なくとも芯材と被覆層からなるキャリアにおいて、該芯材がフェライト粒子で、Ｂｉを０．００５〜１ｍａｓｓ％含有する静電潜像現像用キャリアとすることで、上記同様に改善効果が顕著であることを見い出した。これは、Ｚｒの場合と同様Ｂｉを含有させることで、磁気モーメントを下げることなく抵抗を上げることができるためである。含有率が０．００５ｍａｓｓ％未満の場合、量の少なさが原因で、その効果が十分得られないため好ましくなく、一方、１ｍａｓｓ％を超える場合は、Ｚｒの占める割合が増加し過ぎ、磁気モーメント低下への悪影響が生じるので好ましくない。
【００２８】
更に、少なくとも芯材と被覆層からなるキャリアにおいて、該芯材がフェライト粒子で、Ｚｒを０．０１〜５ｍａｓｓ％含有し、かつＢｉを０．００５〜１ｍａｓｓ％含有する静電潜像現像用キャリアとすることで、改善効果が顕著であることを見い出した。これは、前記のとおりＺｒとＢｉそれぞれの効果が相乗的に発揮されるものである。
【００２９】
更に、前記芯材粒子が、Ｆｅを１５〜４５ｍａｓｓ％、Ｍｎを１〜２５ｍａｓｓ％、Ｍｇを０．１〜１．０ｍａｓｓ％含有する静電潜像現像用キャリアとすることで、改善効果が顕著である。これは、Ｆｅ、Ｍｎ、Ｍｇをこのような含有率のバランスで含有することで、磁気モーメント、抵抗など優れた品質のフェライト芯材を得ることができ、この範囲から外れた場合には、バランスが崩れ良好な品質が得られず好ましくない。
【００３０】
また、本発明者らは、上記従来技術の問題点を解決するために検討を続けてきた結果、少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有する静電潜像現像用キャリアとすることで、従来技術の問題点の改善効果が顕著であることを見い出した。
これは、Ｚｒ及び／又はＢｉを含有させることで、磁気モーメントを下げることなく抵抗を上げることができるためである。Ｚｒについては、含有率が０．００５ｍａｓｓ％未満の場合、量の少なさが原因で、その効果が十分得られないため好ましくなく、４ｍａｓｓ％を超える場合は、Ｚｒの占める割合が増加し過ぎ、磁気モーメント低下への悪影響が生じるので好ましくない。
【００３１】
一方、Ｂｉについても同様で、含有率が０．００１ｍａｓｓ％未満の場合、量の少なさが原因で、その効果が十分得られないため好ましくなく、０．９ｍａｓｓ％を超える場合は、Ｂｉの占める割合が増加し過ぎ、磁気モーメント低下への悪影響が生じるので好ましくない。更に、Ｂｉは融点が低いため、粒子の形状及び表面性をより平滑化する効果も得ることができる。添加量は上記の範囲のとおり微量であるが、その効果を得ることは十分可能である。添加量が０．００１ｍａｓｓ％未満の場合は、量の少なさが原因でその効果が十分得られないため好ましくなく、０．９ｍａｓｓ％を超える場合は、Ｂｉの占める割合が増加し過ぎ、造粒時に粒子全体が軟らかくなり過ぎるので、粒子形状及び表面性を良好に制御することが困難となり好ましくない。
【００３２】
更に、ＺｒとＢｉを共に含有させることで、それぞれの効果が相乗的に発揮され、磁気モーメント及び抵抗をより高いレベルで両立できると共に、粒子形状及び表面性が良好な粒子を得ることができ非常に好ましい。
【００３３】
更にまた、前記キャリア粒子が、Ｆｅを１０〜４０ｍａｓｓ％、Ｍｎを１〜２５ｍａｓｓ％、Ｍｇを０．１〜１．０ｍａｓｓ％含有する静電潜像現像用キャリアとすることで、改善効果が顕著である。これは、Ｆｅ、Ｍｎ、Ｍｇをこのような含有率のバランスで含有することで、磁気モーメント、抵抗など優れた品質のキャリア粒子を得ることができ、この範囲から外れた場合には、バランスが崩れ良好な品質が得られず好ましくない。
【００３４】
更に、キャリアの重量平均粒径が２０〜６５μｍであり、９μｍ以下の粒径を有する粒子の含有率が３．０重量％以下であり、１ｋＯｅにおける磁気モーメントが４０〜９０Ａｍ２／ｋｇである静電潜像現像用キャリアとすることで、改善効果がより顕著となる。
【００３５】
これについてまず粒径は、２０μｍ未満の場合は、粒子の均一性が低下するのでキャリア付着が生じ好ましくない。一方、６５μｍを越える場合には、画像細部の再現性が悪く精細な画像が得られないので、好ましくない。９μｍ以下の粒径粒子の含有率が３．０重量％を超える場合には、前述した重量平均粒径が２０μｍ未満の場合と同様、不均一な粒子が多いので、キャリア付着が生じ好ましくない。
磁気モーメントについては、この範囲とすることで、キャリア粒子間の保持力が適正に保たれるので、キャリアまたは現像剤へのトナーの分散（混ざり）が素早く良好となるが、１ｋＯｅにおける磁気モーメントが４０Ａｍ２／ｋｇ未満の場合は、磁気モーメント不足によりキャリア付着が生じ好ましくない。
一方、１ｋＯｅにおける磁気モーメントが９０Ａｍ２／ｋｇを超える場合には、現像時に形成する現像剤の穂が硬くなり過ぎるため、画像細部の再現性が悪く精細な画像が得られないので、好ましくない。
【００３６】
（ＩＩ）また、本発明者らは、上記従来技術の問題点を解決するために検討を続けてきた結果、少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有し、１ｋＯｅにおける磁気モーメントが６５〜９０ｅｍｕ／ｇであり、該キャリアを所定位置に固定磁石を内蔵した回転スリーブと、該スリーブと隙間１ｍｍを隔てて配置させた電極とからなる測定装置により、直流電圧を印加し測定し得た絶縁破壊電圧が１０００Ｖ以上である静電潜像現像用キャリアとすることで、従来技術の問題点の改善効果が顕著であることを見い出した。
【００３７】
（ＩＩＩ）さらにまた、本発明者らは、上記従来技術の問題点を解決するために検討を続けてきた結果、少なくとも芯材と被覆層からなるキャリアにおいて、該芯材がフェライト粒子で、該キャリアがＺｒを０．００５〜４ｍａｓｓ％及び／又はＢｉを０．００１〜０．９ｍａｓｓ％含有し、１ｋＯｅにおける磁気モーメントが６５〜９０ｅｍｕ／ｇであり、１５００Ｇａｕｓｓの磁界中で粒子を鎖状で直流電圧を印加した時の電極間隔が２ｍｍ±０．３ｍｍで、ブリッジ式測定器によって測定された絶縁破壊電圧が５００Ｖ以上である静電潜像現像用キャリアとすることで、従来技術の問題点の改善効果が顕著であることを見い出した。
【００３８】
まずＺｒ、Ｂｉについては、Ｚｒ及び／又はＢｉを含有させることで、磁気モーメントを下げることなく絶縁破壊電圧を上げることができるためである。Ｚｒについては、含有率が０．００５ｍａｓｓ％未満の場合、量の少なさが原因で、その効果が十分得られないため好ましくなく、４ｍａｓｓ％を超える場合は、Ｚｒの占める割合が増加し過ぎ、磁気モーメント低下への悪影響が生じるので好ましくない。
【００３９】
一方、Ｂｉについても同様で、含有率が０．００１ｍａｓｓ％未満の場合、量の少なさが原因で、その効果が十分得られないため好ましくなく、０．９ｍａｓｓ％を超える場合は、Ｂｉの占める割合が増加し過ぎ、磁気モーメント低下への悪影響が生じるので好ましくない。更に、Ｂｉは融点が低いため、粒子の形状及び表面性をより平滑化する効果も得ることができる。添加量は上記の範囲のとおり微量であるが、その効果を得ることは十分可能である。添加量が０．００１ｍａｓｓ％未満の場合は、量の少なさが原因でその効果が十分得られないため好ましくなく、０．９ｍａｓｓ％を超える場合は、Ｂｉの占める割合が増加し過ぎ、造粒時に粒子全体が軟らかくなり過ぎるので、粒子形状及び表面性を良好に制御することが困難となり好ましくない。
【００４０】
このＺｒ、Ｂｉは、単独或いは化合物として含有することが好ましいが、特に化合物として含有することが好ましい。化合物としては、酸化物や炭化塩が好ましい。
【００４１】
磁気モーメントについては、この範囲とすることで、キャリア粒子間の保持力が適正に保たれるので、キャリアまたは現像剤へのトナーの分散（混ざり）が素早く良好となるが、１ｋＯｅにおける磁気モーメントが６５Ａｍ２／ｋｇ未満の場合は、磁気モーメント不足によりキャリア付着が生じ好ましくない。一方、１ｋＯｅにおける磁気モーメントが９０Ａｍ２／ｋｇを超える場合には、現像時に形成する現像剤の穂が硬くなり過ぎるため、画像細部の再現性が悪く精細な画像が得られないので、好ましくない。
【００４２】
前記（ＩＩ）における絶縁破壊電圧については、ボソツキ画像とキャリアを所定位置に固定磁石を内蔵した回転スリーブと、該スリーブと隙間１ｍｍを隔てて配置させた電極とからなる測定装置により、直流電圧を印加し測定し得た絶縁破壊電圧とに相関があることが判明している。即ち、キャリアを、前記測定方法により測定し得た絶縁破壊電圧が１０００Ｖ以上の時、ボソツキ画像が改善された。これは、絶縁破壊電圧が低いものほど、現像時のリークが大きく、その結果、静電潜像を悪化させているのだと考えられる。また、前記測定方法により測定し得た絶縁破壊電圧が１０００Ｖ以上にあると、キャリア付着に対してもより余裕度が向上した。これは、絶縁破壊電圧が低いものほど、キャリア中の芯材に電荷が誘導されてキャリア付着が発生し易くなるからである。感光体の線速度、および、現像スリーブの線速度が大きい場合、悪化の傾向が見られる。
ここで、絶縁破壊電圧とは、急激に抵抗が立ち下がる、言い換えれば急激に電流が過大に流れるときの電圧値を言い、それまでキャリアにより電流の流れを微量に抑えていたものが、電圧に耐えきれなくなり、いっきに電流が流れ出す電圧値のことである。
【００４３】
前記（ＩＩＩ）における絶縁破壊電圧については、ボソツキ画像と、１５００Ｇａｕｓｓの磁界中で粒子を鎖状で直流電圧を印加した絶縁破壊電圧に相関があることが判明している。即ち、電極間隔が２ｍｍ±０．３ｍｍの電極間隔でブリッジ式測定器によって測定された絶縁破壊電圧が５００Ｖ以上の時ボソツキ画像が改善された。これは、絶縁破壊電圧が低いものほど、現像時のリークが大きく、その結果、静電潜像を悪化させているのだと考えられる。また、電極間隔が２ｍｍ±０．３ｍｍの電極間隔でブリッジ式測定器によって測定された絶縁破壊電圧が５００Ｖ以上にあるとキャリア付着に対してもより余裕度が向上した。これは、絶縁破壊電圧が低いものほど、キャリア中の芯材に電荷が誘導されてキャリア付着が発生し易くなるからである。感光体の線速度、および、現像スリーブの線速度が大きい場合、悪化の傾向が見られる。絶縁破壊電圧とは、前記したように急激に抵抗が立ち下がるときの電圧値であるが、この抵抗値を測定する測定器については、特開平７−２２５４９７号公報に記載の抵抗測定器に代表されるブリッジ式測定器によって測定されることが重要であるが、しかし同じブリッジ式測定器による測定でも電極間隔が２ｍｍ±０．３ｍｍであることがより重要である。同じブリッジ式測定器でも、特開平７−２２５４９７号公報記載の６．５ｍｍ間隔では、ボソツキとの相関は見られなかった。これは、電極間隔が小さい程、電流が流れやすいため、より感度が向上するためによるものと考えられる。
【００４４】
更に、これら（ＩＩ）及び（ＩＩＩ）の場合においても、ＺｒとＢｉを共に含有させることで、それぞれの効果が相乗的に発揮され、磁気モーメント及び絶縁破壊電圧をより高いレベルで両立できると共に、粒子形状及び表面性が良好な粒子を得ることができ非常に好ましい。
【００４５】
更に、これらの場合も前記芯材粒子が、Ｆｅを１０〜４０ｍａｓｓ％、Ｍｎを１〜２５ｍａｓｓ％、Ｍｇを０．１〜１．０ｍａｓｓ％含有する静電潜像現像用キャリアとすることで、改善効果が顕著である。これは、Ｆｅ、Ｍｎ、Ｍｇをこのような含有率のバランスで含有することで、磁気モーメント、抵抗など優れた品質のフェライト芯材を得ることができ、この範囲から外れた場合には、バランスが崩れ良好な品質が得られず好ましくない。
【００４６】
更にこれらの場合も、キャリアの重量平均粒径が２０〜６５μｍであり、９μｍ以下の粒径を有する粒子の含有率が３．０重量％以下である静電潜像現像用キャリアとすることで、改善効果がより顕著となる。
これについてもまず粒径は、２０μｍ未満の場合は粒子の均一性が低下すること、平均粒径が小さくなることで、１粒子の磁化が全体的に低い方向へシフトするため、磁化の低い粒子数が増加することにより、キャリア付着が生じ好ましくない。一方、６５μｍを越える場合には、画像細部の再現性が悪く精細な画像が得られないので、好ましくない。９μｍ以下の粒径粒子の含有率が３．０重量％を超える場合には、前述した重量平均粒径が２０μｍ未満の場合と同様、不均一な粒子が多いこと、磁化の低い粒子数が増えることにより、キャリア付着が生じ好ましくない。
【００４７】
ここでｍａｓｓ％とは元素の原子量で算出したものであり、通常元素分析で使用されている単位である。実質的には重量％と同等である。
【００４８】
次に、芯材の製造方法について説明する。
まず、フェライトを構成する各原材料を適量計量し、これに水を適量加え、ボールミル又は振動ミルなどの分散機にて０．５〜２４時間程度の分散をしスラリーを得る。次に、このスラリーを乾燥、粉砕し、５００〜１５００℃にてプレ焼成を行う。こうして得たプレ焼成物をボールミルにて粉砕を行い、目的とする芯材粒径に適した粒径に粉砕する。次に、この粉砕物に水、結着樹脂、及び必要であればその他の添加物を加え、スプレードライにより造粒を行う。次に、この造粒物を焼成炉により８００〜１６００℃にて本焼成をし、粉砕、分級し、目的とする粒度分布を得る。必要であれば表面を再酸化させてもよい。但し、ここに記載したものは一例であり、本発明においてはこれに限定するものではない。
【００４９】
更に、被覆層が少なくともシリコン樹脂、アクリル樹脂のどちらか単独、或いは両方を含有する静電潜像現像用キャリアとすることで、改善効果がさらに顕著となる。
シリコン樹脂の効果は、低表面エネルギーによる耐スペント機能に優れていること等が挙げられる。ここで言うシリコン樹脂とは、一般的に知られているシリコン樹脂全てを指し、オルガノシロサン結合のみからなるストレートシリコンや、アルキド、ポリエステル、エポキシ、アクリル、ウレタンなどで変性した変性シリコン樹脂などが挙げられるが、これに限るものではない。
【００５０】
例えば、市販品としてストレートシリコン樹脂としては、信越化学製のＫＲ２７１、ＫＲ２５５、ＫＲ１５２、東レ・ダウコーニング・シリコン社製のＳＲ２４００、ＳＲ２４０６、ＳＲ２４１０等が挙げられる。この場合、シリコン樹脂単体で用いることも可能であるが、架橋反応する他成分、帯電量調整成分等を同時に用いることも可能である。更に、変性シリコン樹脂としては、信越化学製のＫＲ２０６（アルキド変性）、ＫＲ５２０８（アクリル変性）、ＥＳ１００１Ｎ（エポキシ変性）、ＫＲ３０５（ウレタン変性）、東レ・ダウコーニング・シリコン社製のＳＲ２１１５（エポキシ変性）、ＳＲ２１１０（アルキド変性）などが挙げられる。
【００５１】
一方、アクリル樹脂の効果は、高い接着力と弾性を有する膜保持力に優れていること等が挙げられる。ここで言うアクリル樹脂とはアクリル成分を有する樹脂全てを指し、特に限定するものではない。また、アクリル樹脂単体で用いることも可能であるが、架橋反応する他成分を少なくとも１つ以上同時に用いることも可能である。ここで言う架橋反応する他成分とは、例えばアミノ樹脂、酸性触媒などが挙げられるが、これに限るものではない。ここで言うアミノ樹脂とはグアナミン、メラミン樹脂等を指すが、これらに限られるものではない。また、ここで言う酸性触媒とは、触媒作用を持つもの全てを用いることができる。例えば、完全アルキル化型、メチロール基型、イミノ基型、メチロール／イミノ基型等の反応性基を有するものであるが、これらに限られるものではない。
【００５２】
このように、シリコン樹脂とアクリル樹脂の効果は、長期にわたる安定した膜の維持であり、主に帯電量及び抵抗の維持にある。
【００５３】
更に、少なくともシリコン樹脂及びアクリル樹脂を含有する被覆層において、アクリル樹脂の比率が１０〜９０重量％である静電潜像現像用キャリアとすることで、改善効果が一層顕著となる。これは、この範囲であることにより、シリコン樹脂とアクリル樹脂のそれぞれの効果がバランス良く発揮することができるためである。アクリル樹脂の比率が１０重量％未満の場合、含有率が少な過ぎアクリル樹脂の効果が発揮できないので好ましくない。一方、９０重量％を超える場合、アクリル樹脂の占める割合が多くなり過ぎ、シリコン樹脂の効果が発揮できないので好ましくない。
【００５４】
更に、少なくともシリコン樹脂及びアクリル樹脂を含有する被覆層において、それぞれの樹脂が層構造をなしている静電潜像現像用キャリアとすることで、改善効果がより顕著となる。
【００５５】
これは、シリコン樹脂の低表面エネルギーによる耐スペント機能と、アクリル樹脂の接着力及び高弾性の性質を分離して得る場合に有効である。例えば、アクリル樹脂を芯材粒子表面と接する下層とし、その上層にシリコン樹脂層を設けることで、表面はシリコン樹脂の低表面エネルギーの特性を得ながら、その反面にある脆さによる膜剥がれを、アクリル樹脂により補うことができることなどが挙げられるが、これに限定するものではない。
【００５６】
また、必要に応じて被覆樹脂中にカーボンブラックを含有させることも有効である。その効果は顕著で、被覆樹脂のみ、或いは被覆樹脂と粒子で構成するコート膜の場合で、抵抗が高い場合に抵抗を下げる調節剤として用いることができる。一般的に抵抗が高いキャリアを現像剤に用いた場合、コピー画像の大面積の画像面では、中央部の画像濃度が非常に薄く、端部のみが濃く表現される、いわゆるエッジ効果の鋭く利いた画像となる。また、画像が文字や細線の場合は、このエッジ効果のため鮮明な画像となるが、画像が中間調の場合には、非常に再現性の悪い画像となる欠点を有する。従って、カーボンブラックを適度に用いることで、優れた画像を得ることが可能となる。
【００５７】
更に、アクリル樹脂を用いた場合には、カラー用キャリアとして用いることも有効である。カラー現像剤用キャリアの場合、削れた膜が画像中に混入し、その削れた膜がカーボンブラックを含むなどの理由により濃い色を有すると、画像中ではっきりと目立つので欠陥画像となるが、アクリル樹脂を含有する場合、このアクリル樹脂が前記のとおり、接着性が強く削れ難い性質を有している為、被覆樹脂中でカーボンブラックを強固に保持できると共に、樹脂自体が削れ難いので、被覆層からのカーボンブラックの脱離が極めて少ない為である。特に、カーボンブラックをアクリル樹脂中に分散させることでその効果は大きい。ここで言うカーボンブラックとは、キャリアあるいはトナー用として一般的に使われているもの全てを用いることができ、またこれに限定するものではない。
【００５８】
本発明でいうキャリア中の元素の含有率とは、ＺＳＸ１００ｅ型（リガク社製）蛍光Ｘ線の、含有元素スキャニング機能であるＥＺスキャンを用いて測定することができる。具体的に説明すると、まず測定サンプルの処理は、ポリエステルフィルム上に粘着剤を塗布したシールに、芯材（又はキャリア）を均一に付着さる。これを、測定サンプル台にセットし、次の条件を選択［測定範囲：Ｂ−Ｕ、測定径：３０ｍｍ、試料形態：金属、測定時間：長い、雰囲気：真空。］し、測定することで得ることができる。
【００５９】
磁気モーメントとは、Ｂ−Ｈトレーサー[ＢＨＵ−６０型磁化測定装置（理研電子製）]を使用し、円筒のセルにキャリア芯材粒子１．０ｇを詰めて装置にセットする。磁場を徐々に大きくし３ｋＯｅまで変化させ、次に徐々に小さくして零にした後、反対向き（マイナス）の磁場を徐々に大きくし−３ｋＯｅとする。次に徐々に磁場を零に近付け、零に達した後最初と同じ方向に磁場をかける。このようにして、Ｂ−Ｈカーブを図示し、その図より１ｋＯｅの磁気モーメントを算出する。
【００６０】
前記（ＩＩ）の場合の絶縁破壊電圧測定方法とは（図１参照）、スリーブ（ａ）を２５０ｒｐｍにて回転させ、回転しているスリーブ上に測定対象のキャリア（ｃ）を２０ｇ担持させ、該スリーブとドクター電極（ｂ）間に電圧〈Ｅ〉を印加する。そして、２分後に電流値〈Ｉ〉を読み取り、このＥ及びＩより該印加電圧時の抵抗値〈Ｒ〉を算出する[Ｒ＝Ｅ／Ｉ（Ω）]。更に、印加電圧を増加させながらこの測定を繰り返すことで、急激な抵抗値降下が発生する電圧が明らかとなるので、その発生した印加電圧を絶縁破壊電圧とする。また、前記したとおり絶縁破壊電圧とは、急激に抵抗が立ち下がる、言い換えれば急激に電流が過大に流れるときの電圧値を言い、それまでキャリアにより電流の流れを微量に抑えていたものが、電圧に耐えきれなくなり、いっきに電流が流れ出す電圧値のことであることを補足する。
【００６１】
前記（ＩＩＩ）の４場合の絶縁破壊電圧測定方法は、２ｍｍ±０．３ｍｍの間隔を隔てた平行二電極間に、キャリア２００ｍｇを投入し、二電極の両外側に１５００Ｇａｕｓｓの磁石を配置することで、キャリアの穂を形成させる。その状態で印加電圧を上昇させながら抵抗値を測定し、急激な抵抗値降下が発生した電圧を絶縁破壊電圧とする。この場合の抵抗測定には、市販の抵抗測定器を用いても、電流計を用い電流値と印加電圧から求めても構わない。
【００６２】
また重量平均粒径は、マイクロトラック粒度分析計（日機装株式会社）のＳＲＡタイプを使用することにより測定することができる。さらに９μｍ以下の粒径を有する粒子の含有率とは、マイクロトラック粒度分析計（日機装株式会社）のＳＲＡタイプを使用し、０．７〜１２５μｍレンジ設定で測定することができる。
【００６３】
次に、少なくとも結着樹脂と着色剤からなるトナーと、本発明のキャリアとからなる静電潜像現像用現像剤とすることで、従来技術の問題点の改善効果が顕著である現像剤とすることができる。本発明でいうトナーとは、一般的にいうトナー全てを用いることができる。例えば、従来より用いられている混練粉砕型のトナーや、近年用いられるようになってきた多種の重合トナーなどが挙げられる。
【００６４】
本発明において好適に用いられるトナーについて説明する。
本発明では、トナーの重量平均粒径（Ｄｗ）が３〜１０μｍであることが好ましい。
この範囲では、微小な潜像ドットに対して、十分に小さい粒径のトナー粒子を有していることから、ドット再現性に優れる。
重量平均粒径（Ｄｗ）が３μｍ未満では、転写効率の低下、ブレードクリーニング性の低下といった現象が発生しやすい。
一方、重量平均粒径（Ｄｗ）が１０μｍを超えると、文字やラインの飛び散りを抑えることが難しい。
【００６５】
次に、トナー粒子の粒度分布の測定方法について説明する。
コールターカウンター法によるトナー粒子の粒度分布の測定装置としては、コールターカウンターＴＡ−IIやコールターマルチサイザーII（いずれもコールター社製）が挙げられる。
以下に測定方法について述べる。
まず、電解水溶液１００〜１５０ｍｌ中に分散剤として界面活性剤（好ましくはアルキルベンゼンスルフォン酸塩）を０．１〜５ｍｌ加える。ここで、電解液とは１級塩化ナトリウムを用いて約１％ＮａＣｌ水溶液を調製したもので、例えばＩＳＯＴＯＮ−ＩＩ（コールター社製）が使用できる。ここで、更に測定試料を２〜２０ｍｇ加える。試料を懸濁した電解液は、超音波分散器で約１〜３分間分散処理を行ない、前記測定装置により、アパーチャーとして１００μｍアパーチャーを用いて、トナー粒子又はトナーの体積、個数を測定して、体積分布と個数分布を算出する。得られた分布から、トナーの重量平均粒径（Ｄｗ）、個数平均粒径（Ｄｎ）を求めることができる。
チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とする。
【００６６】
本発明のトナーに用いる結着樹脂としては、公知のものが使用できる。
例えばポリスチレン、ポリ−ｐ−スチレン、ポリビニルトルエン等のスチレン及びその置換体の単重合体、スチレン−ｐ−クロルスチレン共重合体、スチレン−プロピレン共重合体、スチレン−ビニルトルエン共重合体、スチレン−アクリル酸メチル共重合体、スチレン−アクリル酸エチル共重合体、スチレン−メタアクリル酸共重合体、スチレン−メタアクリル酸メチル共重合体、スチレン−メタアクリル酸エチル共重合体、スチレン−メタアクリル酸ブチル共重合体、スチレン−α−クロルメタアクリル酸メチル共重合体、スチレン−アクリロニトリル共重合体、スチレン−ビニルメチルエーテル共重合体、スチレン−ビニルメチルケトン共重合体、スチレン−ブタジエン共重合体、スチレン−イソプロピル共重合体、スチレン−マレイン酸エステル共重合体等のスチレン系共重合体、ポリメチルメタクリレート、ポリブチルメタクリレート、ポリ塩化ビニル、ポリ酢酸ビニル、ポリエチレン、ポリエステル、ポリウレタン、エポキシ樹脂、ポリビニルブチラール、ポリアクリル酸樹脂、ロジン、変性ロジン、テルペン樹脂、フェノール樹脂、脂肪族又は芳香族炭化水素樹脂、芳香族系石油樹脂などが単独あるいは混合して使用できる。
【００６７】
そして、圧力定着用結着樹脂としては、公知のものを混合して使用できる。例えば、低分子量ポリエチレン、低分子量ポリプロピレンなどのポリオレフィン、エチレン−アクリル酸共重合体、エチレン−アクリル酸エステル共重合体、スチレン−メタクリル酸共重合体、エチレン−メタクリル酸エステル共重合体、エチレン−塩化ビニル共重合体、エチレン−酢酸ビニル共重合体、アイオノマー樹脂等のオレフィン共重合体、エポキシ樹脂、ポリエステル樹脂、スチレン−ブタジエン共重合体、ポリビニルピロリドン、メチルビニルエーテル−無水マレイン酸共重合体、マレイン酸変性フェノール樹脂、フェノール変性テルペン樹脂などが単独あるいは混合して使用でき、これらに限られるものではない。
【００６８】
更に、本発明で用いられる着色剤及び顔料としては、トナー用として公知のものが使用できる。
例えば、黒色の着色剤としては、カーボンブラック、アニリンブラック、ファーネスブラック、ランプブラック等が使用でき、これらに限られるものではない。
シアンの着色剤としては、例えばフタロシアニンブルー、メチレンブルー、ビクトリアブルー、メチルバイオレット、アニリンブルー、ウルトラマリンブルー等が使用でき、これらに限られるものではない。
マゼンタの着色剤としては、例えばローダミン６Ｇレーキ、ジメチルキナクリドン、ウォッチングレッド、ローズベンガル、ローダミン６Ｂ、アリザリンレーキ等が使用でき、これらに限られるものではない。
イエローの着色剤としては、例えばクロムイエロー、ベンジジンイエロー、ハンザイエロー、ナフトールイエロー、モリブデンオレンジ、キノリンイエロー、タートラジン等が使用でき、これらに限られるものではない。
【００６９】
更にまた、本発明で用いるトナーには、帯電制御剤を用いることもでき、トナー用として公知のものが使用できる。例えば、ニグロシン系染料、４級アンモニウム塩、アミノ基含有のポリマー、含金属アゾ染料、サリチル酸金属錯体化合物、フェノール化合物等が使用でき、これらに限られるものではない。
【００７０】
更にまた、本発明で用いるトナーには上記結着樹脂、着色剤、帯電制御剤の他に、定着助剤を含有することもできる。これにより、定着ロールにトナー固着防止用オイルを塗布しない定着システム、いわゆるオイルレスシステムにおいても使用できる。定着助剤としては、公知のものが使用できる。例えば、ポリエチレン、ポリプロピレン等のポリオレフィン、脂肪酸金属塩、脂肪酸エステル、パラフィンワックス、アミド系ワックス、多価アルコールワックス、シリコーンワニス等が使用でき、これにら限られるものではない。
【００７１】
また、本発明の静電潜像現像用現像剤を収納した容器とすることにより、従来技術の問題点の改善効果が顕著である現像剤容器とすることができる。
【００７２】
更に、本発明の静電潜像現像用現像剤を用いる画像形成方法により、従来技術の問題点の改善効果が顕著である画像を形成することができる。
図２に、本発明の前記静電潜像現像用現像剤を保持するプロセスカートリッジを有する画像形成装置の概略構成を示す。
図２において、１はプロセスカートリッジ全体を示し、２は感光体、３は帯電手段、４は現像手段、５はクリーニング手段を示す。
本発明においては、前記の感光体２、帯電手段３、現像手段４及びクリーニング手段５等の構成要素のうち、現像手段４を含む複数のものをプロセスカートリッジとして一体に結合して構成し、このプロセスカートリッジを複写機やプリンター等の画像形成装置本体に対して着脱可能に構成する。
【００７３】
本発明の前記静電潜像現像用現像剤を保持するプロセスカートリッジを有する画像形成装置は、感光体が所定の周速度で回転駆動される。感光体は回転過程において、帯電手段によりその周面に正または負の所定電位の均一帯電を受け、次いで、スリット露光やレーザービーム走査露光等の像露光手段からの画像露光を受け、こうして感光体の周面に静電潜像が順次形成され、形成された静電潜像は、次いで現像手段によりトナー現像され、現像されたトナー像は、給紙部から感光体と転写手段との間に感光体の回転と同期されて給送された転写材に、転写手段により順次転写されていく。像転写を受けた転写材は感光体面から分離されて像定着手段へ導入されて像定着され、複写物（コピー）として装置外へプリントアウトされる。像転写後の感光体の表面は、クリーニング手段によって転写残りトナーの除去を受けて清浄面化され、更除電された後、繰り返し画像形成に使用される。
【００７４】
本発明のプロセスカートリッジは、現像剤として前記本発明の静電潜像現像用現像剤が保持されていることから、従来技術の改善効果が顕著であり、しかも画像形成装置に簡単に着脱することができる。
【実施例】
【００７５】
次に、実施例および比較例を挙げて本発明をさらに具体的に説明するが、本発明はこれらに限定されるものではない。
【００７６】
［評価方法について］
（１）芯材形状・表面性については、コーティング前の芯材のＦＥ−ＳＥＭ（走査電子顕微鏡：Ｓ−４２００型／日立製作所製）写真を撮り、この形状・表面性から次のようにランク分け評価を行い、◎：非常に良好、○：良好、△：可、×：実用上使用できないレベル、◎○△を合格とし×を不合格とした。
（２）ハーフトーン画像における画像濃度ムラ及びボソツキについては、二成分現像装置を搭載した一般的な画像形成装置を用い、静電潜像の書き込みはアナログ方式で行ない、以下の現像条件で現像を行なって、ハーフトーン画像を出力した。
・感光体と現像スリーブとの距離      ：  ０．３５ｍｍ
・現像ニップ幅                      ：  ３ｍｍ
・感光体の線速                      ：  ２４５ｍｍ／ｓ
・現像スリーブの線速                ：  ５１５ｍｍ／ｓ
・現像スリーブと感光体間の印加電圧  ：  直流電圧に周波数９ｋＨｚ、Ｖｐｐ９００Ｖ交流電圧を重畳
但し、形成するハーフトーン画像濃度がほぼ０．８になるように直流電圧と感光体の表面電位を調整。得られたハーフトーン画像について、斑点状の濃度ムラであるボソツキ画像の発生度合いをランク分け評価し、△以上を合格とし、×を不合格とした。
◎：非常に良好、○：良好、△：実使用上問題なし、×：非常に悪い
（３）キャリア付着については、地肌ポテンシャルを１５０Ｖに固定し、無画像チャートを現像した感光体表面に付着しているキャリア個数をルーペ観察により５視野カウントし、その平均の１００ｃｍ２当たりのキャリア付着個数をもってキャリア付着量とした。評価は、◎：２０個以下、○：２１個以上８０個以下、×：８１個以上とし、◎及び○を合格とし×を不合格とした。
（４）文字画像部の再現性については、画像面積５％の文字チャート（１文字の大きさ；２ｍｍ×２ｍｍ程度）を出力し、その文字再現性を画像により評価し、次のようにランク分けした。◎：非常に良好、○：良好、△：可、×：実用上使用できないレベル、◎、○及び△を合格とし×を不合格とした。
（５）１５０，０００枚のランニング後の帯電量低下については、初期のキャリア９５重量％に対しトナー５重量％の割合で混合し、摩擦帯電させた現像剤を、一般的なブローオフ法（東芝ケミカル（株）製、ＴＢ−２００）にて測定した帯電量（Ｑ１）から、該現像剤を市販のデジタルフルカラープリンター（リコー社製ＩＰｓｉｏ  Ｃｏｌｏｒ  ８０００改造機）にセットし、１５０，０００枚ランニング後の現像剤中トナーを前記ブローオフ装置にて除去し得たキャリアを、前記方法と同様の方法で測定した帯電量（Ｑ２）を差し引いた値であり、５．０（μｃ／ｇ）以下を合格とし、５．０（μｃ／ｇ）を超えたものを不合格とした。また、帯電量低下の原因はキャリア表面へのトナースペントや、膜削れによる帯電サイトの減少であるため、このトナースペントや膜削れの指標としてこの帯電量低下を用いた。
【００７７】
実施例１
キャリアは、
フッ化ビニリデン−ヘキサフロロプロピレン共重合体        ３０重量部
ジメチルホルムアミド                                  １００重量部
をホモミキサーで１０分間分散し樹脂被覆膜形成溶液を得、芯材として焼成フェライト粉［平均粒径；４５μｍ、磁気モーメント（１ｋＯｅ）；６３Ａｍ２／ｋｇ、９μｍ以下の粒子含有率；０．０６重量％、Ｚｒ含有率；０．１３ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０８ｍａｓｓ％］を用い、芯材表面に該樹脂被覆膜形成溶液をスピラコーター（岡田精工社製）を用いて塗布・乾燥し、被覆層を形成させた。得られたキャリアを電気炉にて２８０℃で２時間放置して焼成した。冷却後フェライト粉バルクを目開き６３μｍの篩を用いて解砕し［キャリア１］を得た。
【００７８】
トナーは、
結着樹脂；ポリエステル樹脂（軟化点１０２℃）          １００重量部
ワックス；マイクロワックス（融点８１℃）                  ４重量部
帯電制御剤；含フッ素４級アンモニウム塩化合物              ２重量部
着色剤；カーボンブラック（粒子径５０ｎｍ）                ７重量部
をヘンシェルミキサーにて８００ｒｐｍで混合を行ない、得た混合物を１２０℃にジャケット加熱した１軸混練機Ｂｕｓｓコニーダ（Ｂｕｓｓ社製）により溶融混練した。得た混練物は、圧延冷却装置により薄く引き延ばしながら冷却を行った後、カッターミルで粗粉砕後、ジェット気流を用いた微粉砕機で粉砕後、風力分級装置を用いて重量平均粒径８．４４μｍ、体積平均粒径７μｍの母体着色粒子を得た。この母体着色粒子１００重量部に対し、コロイダルシリカ微粉末（疎水化度５０％）；０．５重量部を、ヘンシェルミキサーにて７００ｒｐｍで混合を行ない添加し、本発明の評価で用いるトナーを得た。
なお、母体着色粒子の重量平均粒径及び体積平均粒径は、コールターエレクトロニクス社のコールターカウンターモデルＴＡ−IIにより測定した。
【００７９】
上記のようにして得られた［キャリア１］とトナーとをターブラ混合機を用いて混合し、トナー濃度５重量％の現像剤を得、市販のデジタルフルカラープリンター（リコー社製ＩＰＳｉＯ  Ｃｏｌｏｒ  ８０００改造機）にセットし、ハーフトーン画像部における画像濃度ムラ、キャリア付着、文字画像部の再現性、及び１５０，０００枚のランニング後の帯電量低下評価を行なった。結果を表１に示す。
【００８０】
実施例２
実施例１において、芯材の焼成フェライト粉を［平均粒径；４５μｍ、磁気モーメント（１ｋＯｅ）；６１Ａｍ２／ｋｇ、９μｍ以下の粒子含有率；０．０５重量％、Ｚｒ含有率；０ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．０８ｍａｓｓ％］に変更したこと以外は同様である［キャリア２］を製造した。こうして得た［キャリア２］について実施例１と同様の評価を行った結果を表１に示す。
【００８１】
実施例３
実施例１において、芯材の焼成フェライト粉を［平均粒径；４５μｍ、磁気モーメント（１ｋＯｅ）；６７Ａｍ２／ｋｇ、９μｍ以下の粒子含有率；０．０３重量％、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．０８ｍａｓｓ％］に変更したこと以外は同様である［キャリア３］を製造した。こうして得た［キャリア３］について実施例１と同様の評価を行った結果を表１に示す。
【００８２】
実施例４
実施例１において、芯材の焼成フェライト粉を［平均粒径；４５μｍ、磁気モーメント（１ｋＯｅ）；７５Ａｍ２／ｋｇ、９μｍ以下の粒子含有率；０．０２重量％、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２５ｍａｓｓ％］に変更したこと以外は同様である［キャリア４］を製造した。こうして得た［キャリア４］について実施例１と同様の評価を行った結果を表１に示す。
【００８３】
実施例５
実施例１において、芯材の焼成フェライト粉を［平均粒径；１９μｍ、磁気モーメント（１ｋＯｅ）；７４Ａｍ２／ｋｇ、９μｍ以下の粒子含有率；１．２０重量％、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２５ｍａｓｓ％］に変更し、解砕篩の目開きが２２μｍに変更したこと以外は同様である［キャリア５］を製造した。こうして得た［キャリア５］について実施例１と同様の評価を行った結果を表１に示す。
【００８４】
実施例６
実施例１において、芯材の焼成フェライト粉を［平均粒径；４５μｍ、磁気モーメント（１ｋＯｅ）；７５Ａｍ２／ｋｇ、９μｍ以下の粒子含有率；３．４０重量％、Ｚｒ含有率；０．１４ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．２５ｍａｓｓ％］に変更したこと以外は同様である［キャリア６］を製造した。こうして得た［キャリア６］について実施例１と同様の評価を行った結果を表１に示す。
【００８５】
実施例７
実施例１において、芯材の焼成フェライト粉を［平均粒径；４５μｍ、磁気モーメント（１ｋＯｅ）；３８Ａｍ２／ｋｇ、９μｍ以下の粒子含有率；０．０４重量％、Ｚｒ含有率；０．１３ｍａｓｓ％、Ｂｉ含有率；０．０１４ｍａｓｓ％、Ｆｅ含有率；４１ｍａｓｓ％、Ｍｎ含有率；５ｍａｓｓ％、Ｍｇ含有率；０．０７ｍａｓｓ％］に変更したこと以外は同様である［キャリア７］を製造した。こうして得た［キャリア７］について実施例１と同様の評価を行った結果を表１に示す。
【００８６】
実施例８
実施例１において、芯材の焼成フェライト粉を［平均粒径；４５μｍ、磁気モーメント（１ｋＯｅ）；９２Ａｍ２／ｋｇ、９μｍ以下の粒子含有率；０．０５重量％、Ｚｒ含有率；０．１３ｍａｓｓ％、Ｂｉ含有率；０．０１５ｍａｓｓ％、Ｆｅ含有率；２０ｍａｓｓ％、Ｍｎ含有率；２０ｍａｓｓ％、Ｍｇ含有率；０．３０ｍａｓｓ％］に変更したこと以外は同様である［キャリア８］を製造した。こうして得た［キャリア８］について実施例１と同様の評価を行った結果を表１に示す。
【００８７】
実施例９
実施例４において、被覆樹脂を、
シリコン樹脂溶液［固形分２３重量％（ＳＲ２４１０：
東レ・ダウコーニング・シリコーン社製）］      １３２．２重量部
アミノシラン［固形分１００重量％（ＳＨ６０２０：
東レ・ダウコーニング・シリコーン社製）］        ０．６６重量部
着色剤；カーボンブラック（粒子径５０ｎｍ）                ７重量部
トルエン                                              ３００重量部
に変更したこと以外は同様である［キャリア９］を製造した。こうして得た［キャリア９］について実施例１と同様の評価を行った結果を表１に示す。
【００８８】
実施例１０
実施例４において、被覆樹脂を、
アクリル樹脂溶液（固形分５０重量％）                ４２．０重量部
グアナミン溶液（固形分７０重量％）                  １３．０重量部
着色剤；カーボンブラック（粒子径５０ｎｍ）                ７重量部
トルエン                                                ６０重量部
ブチルセロソルブ                                        ６０重量部
に変更したこと以外は同様である［キャリア１０］を製造した。こうして得た［キャリア１０］について実施例１と同様の評価を行った結果を表１に示す。
【００８９】
実施例１１
実施例４において、被覆樹脂を、
シリコン樹脂溶液［固形分２３重量％（ＳＲ２４１０：
東レ・ダウコーニング・シリコーン社製）］        ６６．１重量部
アミノシラン［固形分１００重量％（ＳＨ６０２０：
東レ・ダウコーニング・シリコーン社製）］        ０．３３重量部
アクリル樹脂溶液（固形分５０重量％）                ２１．０重量部
グアナミン溶液（固形分７０重量％）                    ６．５重量部
着色剤；カーボンブラック（粒子径５０ｎｍ）                ７重量部
トルエン                                              １８０重量部
ブチルセロソルブ                                        ３０重量部
に変更したこと以外は同様である［キャリア１１］を製造した。こうして得た［キャリア１１］について実施例１と同様の評価を行った結果を表１に示す。
【００９０】
実施例１２
実施例１１において、芯材の焼成フェライト粉を［平均粒径；３５μｍ、磁気モーメント（１ｋＯｅ）；７４Ａｍ２／ｋｇ、９μｍ以下の粒子含有率；０．０１重量％、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２５ｍａｓｓ％］に変更し、被覆樹脂を、
シリコン樹脂溶液［固形分２３重量％（ＳＲ２４１０：
東レ・ダウコーニング・シリコーン社製）］        ８５．０重量部
アミノシラン［固形分１００重量％（ＳＨ６０２０：
東レ・ダウコーニング・シリコーン社製）］        ０．４２重量部
アクリル樹脂溶液（固形分５０重量％）                ２７．０重量部
グアナミン溶液（固形分７０重量％）                    ８．４重量部
着色剤；カーボンブラック（粒子径５０ｎｍ）                ９重量部
トルエン                                              ２３０重量部
プチルセロソルプ                                        ４０重量部
に変更したこと以外は同様である［キャリア１２］を製造した。こうして得た［キャリア１２］について実施例１と同様の評価を行った結果を表１に示す。
【００９１】
実施例１３
実施例４において、被覆樹脂を、
シリコン樹脂溶液［固形分２３重量％（ＳＲ２４１０：
東レ・ダウコーニング・シリコーン社製）］      １２３．９重量部
アミノシラン［固形分１００重量％（ＳＨ６０２０：
東レ・ダウコーニング・シリコーン社製）］        ０．３３重量部
アクリル樹脂溶液（固形分５０重量％）                  ３．０重量部
グアナミン溶液（固形分７０重量％）                  ０．６５重量部
着色剤；カーボンブラック（粒子径５０ｎｍ）                ７重量部
トルエン                                              １８０重量部
ブチルセロソルブ                                        ３０重量部
に変更したこと以外は同様である［キャリア１３］を製造した。こうして得た［キャリア１３］について実施例１と同様の評価を行った結果を表１に示す。
【００９２】
実施例１４
実施例４において、被覆樹脂を、
シリコン樹脂溶液［固形分２３重量％（ＳＲ２４１０：
東レ・ダウコーニング・シリコーン社製）］          ６．５重量部
アミノシラン［固形分１００重量％（ＳＨ６０２０：
東レ・ダウコーニング・シリコーン社製）］        ０．３３重量部
アクリル樹脂溶液（固形分５０重量％）                ５７．０重量部
グアナミン溶液（固形分７０重量％）                  １２．４重量部
着色剤；カーボンブラック（粒子径５０ｎｍ）                ７重量部
トルエン                                                ８０重量部
ブチルセロソルブ                                        ３０重量部
に変更したこと以外は同様である［キャリア１４］を製造した。こうして得た［キャリア１４］について実施例１と同様の評価を行った結果を表１に示す。
【００９３】
実施例１５
実施例４において、下層を形成するための被覆樹脂として、
アクリル樹脂溶液（固形分５０重量％）                ２１．０重量部
グアナミン溶液（固形分７０重量％）                    ６．５重量部
着色剤；カーボンブラック（粒子径５０ｎｍ）                ７重量部
トルエン                                                ３０重量部
ブチルセロソルブ                                        ３０重量部
をホモミキサーで１０分間分散し樹脂被覆膜形成溶液を得、実施例４と同一の芯材を用い、芯材表面に該樹脂被覆膜形成溶液をスピラコーター（岡田精工社製）を用いて塗布・乾燥し、被覆膜の下層が形成させたキャリア中間品を得た。
【００９４】
続いて、上層を形成するための被覆樹脂として、
シリコン樹脂溶液［固形分２３重量％（ＳＲ２４１０：
東レ・ダウコーニング・シリコーン社製）］        ６６．１重量部
アミノシラン［固形分１００重量％（ＳＨ６０２０：
東レ・ダウコーニング・シリコーン社製）］        ０．３３重量部
トルエン                                              １５０重量部
をホモミキサーで１０分間分散し樹脂被覆膜形成溶液を得、前記キャリア中間品に該樹脂被覆膜形成溶液を塗布・乾燥し、被覆の上層を形成させた。こうして得られた２層の層構造を形成したキャリアを電気炉にて１８０℃で１時間放置して焼成した。冷却後フェライト粉バルクを目開き６３μｍの篩を用いて解砕し［キャリア１５］を製造した。こうして得た［キャリア１５］について実施例１と同様の評価を行った結果を表１に示す。
【００９５】
比較例１
実施例１において、芯材の焼成フェライト粉を［平均粒径；４５μｍ、磁気モーメント（１ｋＯｅ）；６５Ａｍ２／ｋｇ、９μｍ以下の粒子含有率；０．０６重量％、Ｚｒ含有率；０ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０８ｍａｓｓ％］に変更したこと以外は同様である［キャリア１６］を製造した。こうして得た［キャリア１６］について実施例１と同様の評価を行った結果を表１に示す。
【００９６】
比較例２
実施例１において、芯材の焼成フェライト粉を［平均粒径；４５μｍ、磁気モーメント（１ｋＯｅ）；５８Ａｍ２／ｋｇ、９μｍ以下の粒子含有率；０．０５重量％、Ｚｒ含有率；８ｍａｓｓ％、Ｂｉ含有率；０ｍａｓｓ％、Ｆｅ含有率；１２ｍａｓｓ％、Ｍｎ含有率；２５ｍａｓｓ％、Ｍｇ含有率；０．０８ｍａｓｓ％］に変更したこと以外は同様である［キャリア１７］を製造した。こうして得た［キャリア１７］について実施例１と同様の評価を行った結果を表１に示す。
【００９７】
比較例３
実施例１において、芯材の焼成フェライト粉を［平均粒径；４５μｍ、磁気モーメント（１ｋＯｅ）；５７Ａｍ２／ｋｇ、９μｍ以下の粒子含有率；０．０５重量％、Ｚｒ含有率；０ｍａｓｓ％、Ｂｉ含有率；３ｍａｓｓ％、Ｆｅ含有率；１３ｍａｓｓ％、Ｍｎ含有率；２５ｍａｓｓ％、Ｍｇ含有率；０．０８ｍａｓｓ％］に変更したこと以外は同様である［キャリア１８］を製造した。こうして得た［キャリア１８］について実施例１と同様の評価を行った結果を表１に示す。
【００９８】
【表１】
2005181944.tif 000003
【００９９】
キャリア１〜１５については、全ての項目で合格となり、良好な結果となった。
キャリア１６〜１８については、ハーフトーン画像部における画像濃度ムラが発生し、実用上使用できないレベルであったため不合格とし、他の評価については中止した。
【０１００】
実施例１６
キャリアは、
フッ化ビニリデン−ヘキサフロロプロピレン共重合体                ３０重量部
ジメチルホルムアミド                                          １００重量部
をホモミキサーで１０分間分散し樹脂被覆膜形成溶液を得、芯材として平均粒径；４５μｍ、主要元素としてＦｅ、Ｍｎ、Ｍｇ、Ｚｒを含有する焼成フェライト粉を用い、芯材表面に該樹脂被覆膜形成溶液をスピラコーター（岡田精工社製）を用いて塗布・乾燥し、被覆層を形成させた。得られたキャリアを電気炉にて２８０℃で２時間放置して焼成した。冷却後フェライト粉バルクを目開き６３μｍの篩を用いて解砕し［キャリア１９］を得た。こうして得たキャリアの諸物性は、［平均粒径；４５μｍ、磁気モーメント（１ｋＯｅ）；６３Ａｍ２／ｋｇ、９μｍ以下の粒子含有率；０．０５重量％、Ｚｒ含有率；０．１２ｍａｓｓ％、Ｂｉ含有率；０ｍａｓｓ％、Ｆｅ含有率；２５ｍａｓｓ％、Ｍｎ含有率；１４ｍａｓｓ％、Ｍｇ含有率；０．０７ｍａｓｓ％］であった。
【０１０１】
トナーは、
結着樹脂；ポリエステル樹脂（軟化点１０２℃）                  １００重量部
ワックス；マイクロワックス（融点８１℃）                          ４重量部
帯電制御剤；含フッ素４級アンモニウム塩化合物                      ２重量部
着色剤；カーボンブラック（粒子径５０ｎｍ）                        ７重量部
をヘンシェルミキサーにて８００ｒｐｍで混合を行ない、得た混合物を１２０℃にジャケット加熱した１軸混練機Ｂｕｓｓコニーダ（Ｂｕｓｓ社製）により溶融混練した。得た混練物は、圧延冷却装置により薄く引き延ばしながら冷却を行った後、カッターミルで粗粉砕後、ジェット気流を用いた微粉砕機で粉砕後、風力分級装置を用いて重量平均粒径８．４２μｍ、体積平均粒径７μｍの母体着色粒子を得た。この母体着色粒子１００重量部に対し、コロイダルシリカ微粉末（疎水化度５０％）；０．５重量部を、ヘンシェルミキサーにて７００ｒｐｍで混合を行ない添加し、本発明の評価で用いるトナーを得た。
なお、母体着色粒子の重量平均粒径及び体積平均粒径は、コールターエレクトロニクス社のコールターカウンターモデルＴＡ−IIにより測定した。
【０１０２】
上記のようにして得られた［キャリア１９］の芯材形状の評価と、該［キャリア１９］とトナーとをターブラ混合機を用いて混合し、トナー濃度５重量％の現像剤を得、市販のデジタルフルカラープリンター（リコー社製ＩＰＳｉＯ  Ｃｏｌｏｒ  ８０００改造機）にセットし、ハーフトーン画像部における画像濃度ムラ、キャリア付着、文字画像部の再現性、及び１５０，０００枚のランニング後の帯電量低下評価を行なった。結果を表２に示す。
【０１０３】
実施例１７
実施例１６において、芯材の焼成フェライト粉を平均粒径；４５μｍ、主要元素としてＦｅ、Ｍｎ、Ｍｇ、Ｂｉを含有するものに変更したこと以外は同様である［キャリア２０］を製造した。こうして得たキャリアの諸物性は、［平均粒径；４５μｍ、磁気モーメント（１ｋＯｅ）；６０Ａｍ２／ｋｇ、９μｍ以下の粒子含有率；０．０５重量％、Ｚｒ含有率；０ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．０６ｍａｓｓ％］であった。更に［キャリア２０］について、実施例１６と同様の評価を行った結果を表２に示す。
【０１０４】
実施例１８
実施例１６において、芯材の焼成フェライト粉を平均粒径；４５μｍ、主要元素としてＦｅ、Ｍｎ、Ｍｇ、Ｚｒ、Ｂｉを含有するものに変更したこと以外は同様である［キャリア２１］を製造した。こうして得たキャリアの諸物性は、［平均粒径；４５μｍ、磁気モーメント（１ｋＯｅ）；６７Ａｍ２／ｋｇ、９μｍ以下の粒子含有率；０．０２重量％、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．０６ｍａｓｓ％］であった。更に［キャリア２１］について、実施例１６と同様の評価を行った結果を表２に示す。
【０１０５】
実施例１９
実施例１６において、芯材の焼成フェライト粉を、Ｍｇを多く含有したものに変更したこと以外は同様である［キャリア２２］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０３重量％、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．２０ｍａｓｓ％］であった。更に［キャリア２２］について、実施例１６と同様の評価を行った結果を表２に示す。
【０１０６】
実施例２０
実施例１６において、芯材の焼成フェライト粉を、平均粒径が１９μｍと小さいものに変更し、解砕篩の目開きを２２μｍに変更したこと以外は同様である［キャリア２３］を製造した。こうして得たキャリアの諸物性は、［平均粒径；１９μｍ、磁気モーメント（１ｋＯｅ）；７５Ａｍ２／ｋｇ、９μｍ以下の粒子含有率；１．３０重量％、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．１９ｍａｓｓ％］であった。更に［キャリア２３］について、実施例１６と同様の評価を行った結果を表２に示す。
【０１０７】
実施例２１
実施例１６において、芯材の焼成フェライト粉を、微分含有率が多いものに変更したこと以外は同様である［キャリア２４］を製造した。こうして得たキャリアの諸物性は、［平均粒径；４５μｍ、磁気モーメント（１ｋＯｅ）；７５Ａｍ２／ｋｇ、９μｍ以下の粒子含有率；３．３０重量％、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．１９ｍａｓｓ％］であった。更に［キャリア２４］について、実施例１６同様の評価を行った結果を表２に示す。
【０１０８】
実施例２２
実施例１６において、芯材の焼成フェライト粉を、主要元素の比率を変え磁気モーメントを下げたものに変更したこと以外は同様である［キャリア２５］を製造した。こうして得たキャリアの諸物性は、［平均粒径；４５μｍ、磁気モーメント（１ｋＯｅ）；３７Ａｍ２／ｋｇ、９μｍ以下の粒子含有率；０．０５重量％、Ｚｒ含有率；０．１３ｍａｓｓ％、Ｂｉ含有率；０．０１６ｍａｓｓ％、Ｆｅ含有率；３９ｍａｓｓ％、Ｍｎ含有率；５ｍａｓｓ％、Ｍｇ含有率；０．０８ｍａｓｓ％］であった。更に［キャリア２５］について、実施例１６と同様の評価を行った結果を表２に示す。
【０１０９】
実施例２３
実施例１６において、芯材の焼成フェライト粉を、主要元素の比率を変え磁気モーメントを上げたものに変更したこと以外は同様である［キャリア２６］を製造した。こうして得たキャリアの諸物性は、［平均粒径；４５μｍ、磁気モーメント（１ｋＯｅ）；９３Ａｍ２／ｋｇ、９μｍ以下の粒子含有率；０．０４重量％、Ｚｒ含有率；０．１２ｍａｓｓ％、Ｂｉ含有率；０．０１５ｍａｓｓ％、Ｆｅ含有率；２１ｍａｓｓ％、Ｍｎ含有率；１９ｍａｓｓ％、Ｍｇ含有率；０．２６ｍａｓｓ％］であった。更に［キャリア２６］について、実施例１６と同様の評価を行った結果を表２に示す。
【０１１０】
実施例２４
実施例１９において、被覆樹脂を、
シリコン樹脂溶液［固形分２３重量％（ＳＲ２４１０：
東レ・ダウコーニング・シリコーン社製）］              １３２．２重量部
アミノシラン［固形分１００重量％（ＳＨ６０２０：
東レ・ダウコーニング・シリコーン社製）］                ０．６６重量部
着色剤；カーボンブラック（粒子径５０ｎｍ）                        ７重量部
トルエン                                                      ３００重量部
に変更したこと以外は同様である［キャリア２７］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０３重量％、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２０ｍａｓｓ％］であった。更に［キャリア２７］について、実施例１６と同様の評価を行った結果を表２に示す。
【０１１１】
実施例２５
実施例１９において、被覆樹脂を、
アクリル樹脂溶液（固形分５０重量％）                        ４２．０重量部
グアナミン溶液（固形分７０重量％）                          １３．０重量部
着色剤；カーボンブラック（粒子径５０ｎｍ）                        ７重量部
トルエン                                                        ６０重量部
ブチルセロソルブ                                                ６０重量部
に変更したこと以外は同様である［キャリア２８］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０２重量％、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．１９ｍａｓｓ％］であった。更に［キャリア２８］について、実施例１６と同様の評価を行った結果を表２に示す。
【０１１２】
実施例２６
実施例１９において、被覆樹脂を、
シリコン樹脂溶液［固形分２３重量％（ＳＲ２４１０：
東レ・ダウコーニング・シリコーン社製）］                ６６．１重量部
アミノシラン［固形分１００重量％（ＳＨ６０２０：
東レ・ダウコーニング・シリコーン社製）］                ０．３３重量部
アクリル樹脂溶液（固形分５０重量％）                        ２１．０重量部
グアナミン溶液（固形分７０重量％）                            ６．５重量部
着色剤；カーボンブラック（粒子径５０ｎｍ）                        ７重量部
トルエン                                                      １８０重量部
ブチルセロソルブ                                                ３０重量部
に変更したこと以外は同様である［キャリア２９］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０３重量％、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．１９ｍａｓｓ％］であった。更に［キャリア２９］について、実施例１６と同様の評価を行った結果を表２に示す。
【０１１３】
実施例２７
実施例２６において、芯材の焼成フェライト粉を平均粒径が小さいものに変更し、被覆樹脂を、
シリコン樹脂溶液［固形分２３重量％（ＳＲ２４１０：
東レ・ダウコーニング・シリコーン社製）］                ８５．０重量部
アミノシラン［固形分１００重量％（ＳＨ６０２０：
東レ・ダウコーニング・シリコーン社製）］                ０．４２重量部
アクリル樹脂溶液（固形分５０重量％）                        ２７．０重量部
グアナミン溶液（固形分７０重量％）                            ８．４重量部
着色剤；カーボンブラック（粒子径５０ｎｍ）                        ９重量部
トルエン                                                      ２３０重量部
プチルセロソルプ                                                ４０重量部
に変更したこと以外は同様である［キャリア３０］を製造した。こうして得たキャリアの諸物性は、［平均粒径；３５μｍ、磁気モーメント（１ｋＯｅ）；７５Ａｍ２／ｋｇ、９μｍ以下の粒子含有率；０．１１重量％、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．２０ｍａｓｓ％］であった。更に［キャリア３０］について、実施例１６と同様の評価を行った結果を表２に示す。
【０１１４】
実施例２８
実施例１９において、被覆樹脂を、
シリコン樹脂溶液［固形分２３重量％（ＳＲ２４１０：
東レ・ダウコーニング・シリコーン社製）］              １２３．９重量部
アミノシラン［固形分１００重量％（ＳＨ６０２０：
東レ・ダウコーニング・シリコーン社製）］                ０．３３重量部
アクリル樹脂溶液（固形分５０重量％）                          ３．０重量部
グアナミン溶液（固形分７０重量％）                          ０．６５重量部
着色剤；カーボンブラック（粒子径５０ｎｍ）                        ７重量部
トルエン                                                      １８０重量部
ブチルセロソルブ                                                ３０重量部
に変更したこと以外は同様である［キャリア３１］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０３重量％、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．１９ｍａｓｓ％］であった。更に［キャリア３１］について、実施例１６と同様の評価を行った結果を表２に示す。
【０１１５】
実施例２９
実施例１９において、被覆樹脂を、
シリコン樹脂溶液［固形分２３重量％（ＳＲ２４１０：
東レ・ダウコーニング・シリコーン社製）］                  ６．５重量部
アミノシラン［固形分１００重量％（ＳＨ６０２０：
東レ・ダウコーニング・シリコーン社製）］                ０．３３重量部
アクリル樹脂溶液（固形分５０重量％）                        ５７．０重量部
グアナミン溶液（固形分７０重量％）                          １２．４重量部
着色剤；カーボンブラック（粒子径５０ｎｍ）                        ７重量部
トルエン                                                        ８０重量部
ブチルセロソルブ                                                ３０重量部
に変更したこと以外は同様である［キャリア３２］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０２重量％、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．２０ｍａｓｓ％］であった。更に［キャリア３２］について、実施例１６と同様の評価を行った結果を表２に示す。
【０１１６】
実施例３０
実施例１９において、下層を形成するための被覆樹脂として、
アクリル樹脂溶液（固形分５０重量％）                        ２１．０重量部
グアナミン溶液（固形分７０重量％）                            ６．５重量部
着色剤；カーボンブラック（粒子径５０ｎｍ）                        ７重量部
トルエン                                                        ３０重量部
ブチルセロソルブ                                                ３０重量部
をホモミキサーで１０分間分散し樹脂被覆膜形成溶液を得、実施例１９と同一の芯材を用い、芯材表面に該樹脂被覆膜形成溶液をスピラコーター（岡田精工社製）を用いて塗布・乾燥し、被覆膜の下層が形成させたキャリア中間品を得た。
【０１１７】
続いて、上層を形成するための被覆樹脂として、
シリコン樹脂溶液［固形分２３重量％（ＳＲ２４１０：
東レ・ダウコーニング・シリコーン社製）］                ６６．１重量部
アミノシラン［固形分１００重量％（ＳＨ６０２０：
東レ・ダウコーニング・シリコーン社製）］                ０．３３重量部
トルエン                                                      １５０重量部
をホモミキサーで１０分間分散し樹脂被覆膜形成溶液を得、前記キャリア中間品に該樹脂被覆膜形成溶液を塗布・乾燥し、被覆の上層を形成させた。こうして得られた２層の層構造を形成したキャリアを電気炉にて１８０℃で１時間放置して焼成した。冷却後フェライト粉バルクを目開き６３μｍの篩を用いて解砕し［キャリア３３］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０２重量％、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２０ｍａｓｓ％］であった。更に［キャリア３３］について、実施例１６と同様の評価を行った結果を表２に示す。
【０１１８】
比較例４
実施例１６において、芯材の焼成フェライト粉を、Ｚｒを含有しないものに変更したこと以外は同様である［キャリア３４］を製造した。こうして得たキャリアの諸物性は、［平均粒径；４５μｍ、磁気モーメント（１ｋＯｅ）；６４Ａｍ２／ｋｇ、９μｍ以下の粒子含有率；０．０５重量％、Ｚｒ含有率；０ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０８ｍａｓｓ％］であった。更に［キャリア３４］について、実施例１６と同様の評価を行った結果を表２に示す。
【０１１９】
比較例５
実施例１６において、芯材の焼成フェライト粉を、Ｚｒを過剰に含有したものに変更したこと以外は同様である［キャリア３５］を製造した。こうして得たキャリアの諸物性は、［平均粒径；４５μｍ、磁気モーメント（１ｋＯｅ）；５７Ａｍ２／ｋｇ、９μｍ以下の粒子含有率；０．０６重量％、Ｚｒ含有率；７ｍａｓｓ％、Ｂｉ含有率；０ｍａｓｓ％、Ｆｅ含有率；９ｍａｓｓ％、Ｍｎ含有率；２４ｍａｓｓ％、Ｍｇ含有率；０．０７ｍａｓｓ％］であった。更に［キャリア３５］について、実施例１６と同様の評価を行った結果を表２に示す。
【０１２０】
比較例６
実施例１７において、芯材の焼成フェライト粉を、Ｂｉを過剰に含有したものに変更したこと以外は同様である［キャリア３６］を製造した。こうして得たキャリアの諸物性は、［平均粒径；４５μｍ、磁気モーメント（１ｋＯｅ）；５６Ａｍ２／ｋｇ、９μｍ以下の粒子含有率；０．０５重量％、Ｚｒ含有率；０ｍａｓｓ％、Ｂｉ含有率；３ｍａｓｓ％、Ｆｅ含有率；９ｍａｓｓ％、Ｍｎ含有率；２５ｍａｓｓ％、Ｍｇ含有率；０．０８ｍａｓｓ％］であった。更に［キャリア３６］について実施例１６と同様の評価を行った結果を表２に示す。
【０１２１】
【表２】
2005181944.tif 000004
【０１２２】
キャリア１９〜３３については、全ての項目で合格となり、良好な結果となった。
キャリア３４については、ハーフトーン画像部における画像濃度ムラが発生し、実用上使用できないレベルであったため不合格とし、他の評価については中止した。
キャリア３５及び３６については、形状の悪化が生じ、更にハーフトーン画像部における画像濃度ムラ及びキャリア付着が発生し、実用上使用できないレベルであったため不合格とし、他の評価については中止した。
【０１２３】
実施例３１
キャリアは、
フッ化ビニリデン−ヘキサフロロプロピレン共重合体                ３０重量部
ジメチルホルムアミド                                          １００重量部
をホモミキサーで１０分間分散し樹脂被覆膜形成溶液を得、芯材として平均粒径；４５μｍ、主要元素としてＦｅ、Ｍｎ、Ｍｇ、Ｚｒを含有する焼成フェライト粉を用い、芯材表面に該樹脂被覆膜形成溶液をスピラコーター（岡田精工社製）を用いて塗布・乾燥し、被覆層を形成させた。得られたキャリアを電気炉にて２８０℃で２時間放置して焼成した。冷却後フェライト粉バルクを目開き６３μｍの篩を用いて解砕し［キャリア３７］を得た。こうして得たキャリアの諸物性は、［平均粒径；４５μｍ、磁気モーメント（１ｋＯｅ）；６６Ａｍ２／ｋｇ、９μｍ以下の粒子含有率；０．０７重量％、絶縁破壊電圧；１１００Ｖ、Ｚｒ含有率；０．１２ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０６ｍａｓｓ％］であった。尚、上記絶縁破壊電圧は、固定磁石を内蔵した回転スリーブと、該スリーブと間隔１ｍｍを隔てて配置させた電極とからなる測定装置により、直流電圧を印加し測定したものである。
【０１２４】
トナーは、
結着樹脂；ポリエステル樹脂（軟化点１０２℃）                  １００重量部
ワックス；マイクロワックス（融点８１℃）                          ４重量部
帯電制御剤；含フッ素４級アンモニウム塩化合物                      ２重量部
着色剤；カーボンブラック（粒子径５０ｎｍ）                        ７重量部
をヘンシェルミキサーにて８００ｒｐｍ で混合を行ない、得た混合物を１２０℃にジャケット加熱した１軸混練機Ｂｕｓｓコニーダ（Ｂｕｓｓ社製）により溶融混練した。得た混練物は、圧延冷却装置により薄く引き延ばしながら冷却を行った後、カッターミルで粗粉砕後、ジェット気流を用いた微粉砕機で粉砕後、風力分級装置を用いて重量平均粒径８．４０μｍ、体積平均粒径７μｍの母体着色粒子を得た。この母体着色粒子１００重量部に対し、コロイダルシリカ微粉末（疎水化度５０％）；０．５重量部を、ヘンシェルミキサーにて７００ｒｐｍで混合を行ない添加し、本発明の評価で用いるトナーを得た。
なお、母体着色粒子の重量平均粒径及び体積平均粒径は、コールターエレクトロニクス社のコールターカウンターモデルＴＡ−IIにより測定した。
【０１２５】
上記のようにして得られた［キャリア３７］の芯材の形状・表面性の評価と、該［キャリア３７］とトナーとをターブラ混合機を用いて混合し、トナー濃度５重量％の現像剤を得、市販のデジタルフルカラープリンター（リコー社製ＩＰＳｉＯ  Ｃｏｌｏｒ  ８０００改造機）にセットし、ハーフトーン画像におけるボソツキ、キャリア付着、文字画像部の再現性、及び１５０，０００枚のランニング後の帯電量低下の評価を行なった。結果を表３に示す。
【０１２６】
実施例３２
実施例３１において、芯材の焼成フェライト粉を平均粒径；４５μｍ、主要元素としてＦｅ、Ｍｎ、Ｍｇ、Ｂｉを含有するものに変更したこと以外は同様である［キャリア３８］を製造した。こうして得たキャリアの諸物性は、［平均粒径；４５μｍ、磁気モーメント（１ｋＯｅ）；６５Ａｍ２／ｋｇ、９μｍ以下の粒子含有率；０．０６重量％、絶縁破壊電圧；１２００Ｖ、Ｚｒ含有率；０ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．０７ｍａｓｓ％］であった。尚、上記絶縁破壊電圧は、実施例３１と同様の方法で測定したものである。更に［キャリア３８］について、実施例３１と同様の評価を行った結果を表３に示す。
【０１２７】
実施例３３
実施例３１において、芯材の焼成フェライト粉を平均粒径；４５μｍ、主要元素としてＦｅ、Ｍｎ、Ｍｇ、Ｚｒ、Ｂｉを含有するものに変更したこと以外は同様である［キャリア３９］を製造した。こうして得たキャリアの諸物性は、［平均粒径；４５μｍ、磁気モーメント（１ｋＯｅ）；６８Ａｍ２／ｋｇ、９μｍ以下の粒子含有率；０．０５重量％、絶縁破壊電圧；１６００Ｖ、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．０６ｍａｓｓ％］であった。尚、上記絶縁破壊電圧は、実施例３１と同様の方法で測定したものである。更に［キャリア３９］について、実施例３１と同様の評価を行った結果を表３に示す。
【０１２８】
実施例３４
実施例３３において、芯材の焼成フェライト粉を、Ｍｇを多く含有したものに変更したこと以外は同様である［キャリア４０］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０３重量％、絶縁破壊電圧；２０００Ｖ、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２１ｍａｓｓ％］であった。尚、上記絶縁破壊電圧は、実施例３１と同様の方法で測定したものである。更に［キャリア４０］について、実施例３１と同様の評価を行った結果を表３に示す。
【０１２９】
実施例３５
実施例３４において、芯材の焼成フェライト粉を平均粒径が１９μｍと小さいものに変更し、解砕篩の目開きを２２μｍに変更し、被覆樹脂を、
フッ化ビニリデン−ヘキサフロロプロピレン共重合体                ７１重量部
ジメチルホルムアミド                                          ２３７重量部
に変更したこと以外は同様である［キャリア４１］を製造した。こうして得たキャリアの諸物性は、［平均粒径；１９μｍ、磁気モーメント（１ｋＯｅ）；７６Ａｍ２／ｋｇ、９μｍ以下の粒子含有率；１．３３重量％、絶縁破壊電圧；２０００Ｖ、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．２０ｍａｓｓ％］であった。尚、上記絶縁破壊電圧は、実施例３１と同様の方法で測定したものである。更に［キャリア４１］について、実施例３１と同様の評価を行った結果を表３に示す。
【０１３０】
実施例３６
実施例３５において、芯材の焼成フェライト粉を平均粒径が７０μｍと大きいものに変更し、解砕篩の目開きを１０６μｍに変更し、被覆樹脂を、
フッ化ビニリデン−ヘキサフロロプロピレン共重合体                ２０重量部
ジメチルホルムアミド                                            ６５重量部
に変更したこと以外は同様である［キャリア４２］を製造した。こうして得たキャリアの諸物性は、［平均粒径；７０μｍ、磁気モーメント（１ｋＯｅ）；７３Ａｍ２／ｋｇ、９μｍ以下の粒子含有率；０．０１重量％、絶縁破壊電圧；２１００Ｖ、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．１９ｍａｓｓ％］であった。尚、上記絶縁破壊電圧は、実施例３１と同様の方法で測定したものである。更に［キャリア４２］について、実施例３１と同様の評価を行った結果を表３に示す。
【０１３１】
実施例３７
実施例３４において、芯材の焼成フェライト粉を、微分含有率が多いものに変更したこと以外は同様である［キャリア４３］を製造した。こうして得たキャリアの諸物性は、［平均粒径；４５μｍ、磁気モーメント（１ｋＯｅ）；７６Ａｍ２／ｋｇ、９μｍ以下の粒子含有率；３．３５重量％、絶縁破壊電圧；１８００Ｖ、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．２０ｍａｓｓ％］であった。尚、上記絶縁破壊電圧は、実施例３１と同様の方法で測定したものである。更に［キャリア４３］について、実施例３１と同様の評価を行った結果を表３に示す。
【０１３２】
実施例３８
実施例３４において、被覆樹脂を、
シリコン樹脂溶液［固形分２３重量％（ＳＲ２４１０：
東レ・ダウコーニング・シリコーン社製）］              １３２．２重量部
アミノシラン［固形分１００重量％（ＳＨ６０２０：
東レ・ダウコーニング・シリコーン社製）］                ０．６６重量部
着色剤；カーボンブラック（粒子径５０ｎｍ）                        ７重量部
トルエン                                                      ３００重量部
に変更し、焼成温度を３００℃に変更したこと以外は同様である［キャリア４４］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０２重量％、絶縁破壊電圧；２１００Ｖ、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２１ｍａｓｓ％］であった。尚、上記絶縁破壊電圧は、実施例３１と同様の方法で測定したものである。更に［キャリア４４］について、実施例３１と同様の評価を行った結果を表３に示す。
【０１３３】
実施例３９
実施例３４において、被覆樹脂を、
アクリル樹脂溶液（固形分５０重量％）                        ４２．０重量部
グアナミン溶液（固形分７０重量％）                          １３．０重量部
着色剤；カーボンブラック（粒子径５０ｎｍ）                        ７重量部
トルエン                                                        ６０重量部
ブチルセロソルブ                                                ６０重量部
に変更し、焼成温度を１５０℃に変更したこと以外は同様である［キャリア４５］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０３重量％、絶縁破壊電圧；２２００Ｖ、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．１９ｍａｓｓ％］であった。尚、上記絶縁破壊電圧は、実施例３１と同様の方法で測定したものである。更に［キャリア４５］について、実施例３１と同様の評価を行った結果を表３に示す。
【０１３４】
実施例４０
実施例３４において、被覆樹脂を、
シリコン樹脂溶液［固形分２３重量％（ＳＲ２４１０：
東レ・ダウコーニング・シリコーン社製）］                ６６．１重量部
アミノシラン［固形分１００重量％（ＳＨ６０２０：
東レ・ダウコーニング・シリコーン社製）］                ０．３３重量部
アクリル樹脂溶液（固形分５０重量％）                        ２１．０重量部
グアナミン溶液（固形分７０重量％）                            ６．５重量部
着色剤；カーボンブラック（粒子径５０ｎｍ）                        ７重量部
トルエン                                                      １８０重量部
ブチルセロソルブ                                                ３０重量部
に変更し、焼成温度を１５０℃に変更したこと以外は同様である［キャリア４６］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０２重量％、絶縁破壊電圧；２２００Ｖ、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．２１ｍａｓｓ％］であった。尚、上記絶縁破壊電圧は、実施例３１と同様の方法で測定したものである。更に［キャリア４６］について、実施例３１と同様の評価を行った結果を表３に示す。
【０１３５】
実施例４１
実施例４０において、芯材の焼成フェライト粉を平均粒径が３５μｍと小さいものに変更し、被覆樹脂を、
シリコン樹脂溶液［固形分２３重量％（ＳＲ２４１０：
東レ・ダウコーニング・シリコーン社製）］                ８５．０重量部
アミノシラン［固形分１００重量％（ＳＨ６０２０：
東レ・ダウコーニング・シリコーン社製）］                ０．４２重量部
アクリル樹脂溶液（固形分５０重量％）                        ２７．０重量部
グアナミン溶液（固形分７０重量％）                            ８．４重量部
着色剤；カーボンブラック（粒子径５０ｎｍ）                        ９重量部
トルエン                                                      ２３０重量部
プチルセロソルプ                                                ４０重量部
に変更したこと以外は同様である［キャリア４７］を製造した。こうして得たキャリアの諸物性は、［平均粒径；３５μｍ、磁気モーメント（１ｋＯｅ）；７６Ａｍ２／ｋｇ、９μｍ以下の粒子含有率；０．１２重量％、絶縁破壊電圧；２３００Ｖ、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．２０ｍａｓｓ％］であった。尚、上記絶縁破壊電圧は、実施例３１と同様の方法で測定したものである。更に［キャリア４７］について、実施例３１と同様の評価を行った結果を表３に示す。
【０１３６】
実施例４２
実施例４０において、被覆樹脂を、
シリコン樹脂溶液［固形分２３重量％（ＳＲ２４１０：
東レ・ダウコーニング・シリコーン社製）］              １２３．９重量部
アミノシラン［固形分１００重量％（ＳＨ６０２０：
東レ・ダウコーニング・シリコーン社製）］                ０．３３重量部
アクリル樹脂溶液（固形分５０重量％）                          ３．０重量部
グアナミン溶液（固形分７０重量％）                          ０．６５重量部
着色剤；カーボンブラック（粒子径５０ｎｍ）                        ７重量部
トルエン                                                      １８０重量部
ブチルセロソルブ                                                ３０重量部
に変更したこと以外は同様である［キャリア４８］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０３重量％、絶縁破壊電圧；２１００Ｖ、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．１９ｍａｓｓ％］であった。尚、上記絶縁破壊電圧は、実施例３１と同様の方法で測定したものである。更に［キャリア４８］について、実施例３１と同様の評価を行った結果を表３に示す。
【０１３７】
実施例４３
実施例４２において、被覆樹脂を、
シリコン樹脂溶液［固形分２３重量％（ＳＲ２４１０：
東レ・ダウコーニング・シリコーン社製）］                  ６．５重量部
アミノシラン［固形分１００重量％（ＳＨ６０２０：
東レ・ダウコーニング・シリコーン社製）］                ０．３３重量部
アクリル樹脂溶液（固形分５０重量％）                        ５７．０重量部
グアナミン溶液（固形分７０重量％）                          １２．４重量部
着色剤；カーボンブラック（粒子径５０ｎｍ）                        ７重量部
トルエン                                                        ８０重量部
ブチルセロソルブ                                                ３０重量部
に変更したこと以外は同様である［キャリア４９］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０２重量％、絶縁破壊電圧；２１００Ｖ、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．２０ｍａｓｓ％］であった。尚、上記絶縁破壊電圧は、実施例３１と同様の方法で測定したものである。更に［キャリア４９］について、実施例３１と同様の評価を行った結果を表３に示す。
【０１３８】
実施例４４
実施例４０において、下層を形成するための被覆樹脂として、
アクリル樹脂溶液（固形分５０重量％）                        ２１．０重量部
グアナミン溶液（固形分７０重量％）                            ６．５重量部
着色剤；カーボンブラック（粒子径５０ｎｍ）                        ７重量部
トルエン                                                        ３０重量部
ブチルセロソルブ                                                ３０重量部
をホモミキサーで１０分間分散し樹脂被覆膜形成溶液を得、芯材表面に該樹脂被覆膜形成溶液をスピラコーター（岡田精工社製）を用いて塗布・乾燥し、被覆膜の下層が形成させたキャリア中間品を得た。
【０１３９】
続いて、上層を形成するための被覆樹脂として、
シリコン樹脂溶液［固形分２３重量％（ＳＲ２４１０：
東レ・ダウコーニング・シリコーン社製）］                ６６．１重量部
アミノシラン［固形分１００重量％（ＳＨ６０２０：
東レ・ダウコーニング・シリコーン社製）］                ０．３３重量部
トルエン                                                      １５０重量部
をホモミキサーで１０分間分散し樹脂被覆膜形成溶液を得、前記キャリア中間品に該樹脂被覆膜形成溶液を塗布・乾燥し、被覆の上層を形成させた。こうして得られた２層の層構造を形成したキャリアを電気炉にて１５０℃で１時間放置して焼成した。冷却後フェライト粉バルクを目開き６３μｍの篩を用いて解砕し［キャリア５０］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０３重量％、絶縁破壊電圧；２３００Ｖ、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．２１ｍａｓｓ％］であった。尚、上記絶縁破壊電圧は、実施例３１と同様の方法で測定したものである。更に［キャリア５０］について、実施例３１と同様の評価を行った結果を表３に示す。
【０１４０】
実施例４５
実施例３４において、芯材の焼成フェライト粉を、主要元素の比率を変え磁気モーメントを上げたものに変更したこと以外は同様である［キャリア５１］を製造した。こうして得たキャリアの諸物性は、［平均粒径；４５μｍ、磁気モーメント（１ｋＯｅ）；９２Ａｍ２／ｋｇ、９μｍ以下の粒子含有率；０．０５重量％、絶縁破壊電圧；８００Ｖ、Ｚｒ含有率；０．１２ｍａｓｓ％、Ｂｉ含有率；０．０１５ｍａｓｓ％、Ｆｅ含有率；３０ｍａｓｓ％、Ｍｎ含有率；１８ｍａｓｓ％、Ｍｇ含有率；０．２５ｍａｓｓ％］であった。尚、上記絶縁破壊電圧は、実施例３１と同様の方法で測定したものである。更に［キャリア５１］について、実施例３１と同様の評価を行った結果を表３に示す。
【０１４１】
比較例７
実施例３１において、芯材の焼成フェライト粉を、Ｚｒを含有しないものに変更したこと以外は同様である［キャリア５２］を製造した。こうして得たキャリアの諸物性は、［平均粒径；４５μｍ、磁気モーメント（１ｋＯｅ）；６２Ａｍ２／ｋｇ、９μｍ以下の粒子含有率；０．０６重量％、絶縁破壊電圧；６００Ｖ、Ｚｒ含有率；０ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０６ｍａｓｓ％］であった。尚、上記絶縁破壊電圧は、実施例３１と同様の方法で測定したものである。更に［キャリア５２］について、実施例３１と同様の評価を行った結果を表３に示す。
【０１４２】
比較例８
実施例３１において、芯材の焼成フェライト粉を、Ｚｒを多量に含有したものに変更したこと以外は同様である［キャリア５３］を製造した。こうして得たキャリアの諸物性は、［平均粒径；４５μｍ、磁気モーメント（１ｋＯｅ）；４５Ａｍ２／ｋｇ、９μｍ以下の粒子含有率；０．０６重量％、絶縁破壊電圧；１０００Ｖ、Ｚｒ含有率；６．８ｍａｓｓ％、Ｂｉ含有率；０ｍａｓｓ％、Ｆｅ含有率；２５ｍａｓｓ％、Ｍｎ含有率；１４ｍａｓｓ％、Ｍｇ含有率；０．０７ｍａｓｓ％］であった。尚、上記絶縁破壊電圧は、実施例３１と同様の方法で測定したものである。更に［キャリア５３］について、実施例３１と同様の評価を行った結果を表３に示す。
【０１４３】
比較例９
実施例３２において、芯材の焼成フェライト粉を、Ｂｉを多量に含有したものに変更したこと以外は同様である［キャリア５４］を製造した。こうして得たキャリアの諸物性は、［平均粒径；４５μｍ、磁気モーメント（１ｋＯｅ）；４４Ａｍ２／ｋｇ、９μｍ以下の粒子含有率；０．０５重量％、絶縁破壊電圧；１０００Ｖ、Ｚｒ含有率；０ｍａｓｓ％、Ｂｉ含有率；２．９ｍａｓｓ％、Ｆｅ含有率；２５ｍａｓｓ％、Ｍｎ含有率；１４ｍａｓｓ％、Ｍｇ含有率；０．０８ｍａｓｓ％］であった。尚、上記絶縁破壊電圧は、実施例３１と同様の方法で測定したものである。更に［キャリア５４］について実施例３１と同様の評価を行った結果を表３に示す。
【０１４４】
【表３】
2005181944.tif 000005
【０１４５】
キャリア３７〜５０については、全ての項目で合格となり、良好な結果となった。キャリア５１については、実用上十分に使用できるレベルであるものの、ハーフトーン画像におけるボソツキ及び文字画像部の再現性が良好なレベルではなかった。他の評価については中止した。キャリア５２については、ハーフトーン画像におけるボソツキ、及びキャリア付着が発生し、実用上使用できないレベルであったため不合格とし、他の評価については中止した。キャリア５３及び５４については、形状の悪化、ハーフトーン画像におけるボソツキが良好なレベルではなかった。更に、キャリア付着が発生し、実用上使用できないレベルであったため不合格とし、他の評価については中止した。
【０１４６】
実施例４６
キャリアは、
フッ化ビニリデン−ヘキサフロロプロピレン共重合体                ３０重量部
ジメチルホルムアミド                                          １００重量部
をホモミキサーで１０分間分散し樹脂被覆膜形成溶液を得、芯材として平均粒径；４５μｍ、主要元素としてＦｅ、Ｍｎ、Ｍｇ、Ｚｒを含有する焼成フェライト粉を用い、芯材表面に該樹脂被覆膜形成溶液をスピラコーター(岡田精工社製)を用いて塗布・乾燥し、被覆層を形成させた。得られたキャリアを電気炉にて２８０℃で２時間放置して焼成した。冷却後フェライト粉バルクを目開き６３μｍの篩を用いて解砕し［キャリア５５］を得た。こうして得たキャリアの諸物性は、［平均粒径；４５μｍ、磁気モーメント（１ｋＯｅ）；６５Ａｍ２／ｋｇ、９μｍ以下の粒子含有率；０．０６重量％、絶縁破壊電圧；５００Ｖ、Ｚｒ含有率；０．１３ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０６ｍａｓｓ％］であった。尚、上記絶縁破壊電圧は、１５００Ｇａｕｓｓの磁界中で粒子を鎖状で直流電圧を印加した時の電極間隔が２ｍｍ±０．３で、ブリッジ式測定器によって測定したものである。
【０１４７】
トナーは、
結着樹脂；ポリエステル樹脂（軟化点１０２℃）                  １００重量部
ワックス；マイクロワックス（融点８１℃）                          ４重量部
帯電制御剤；含フッ素４級アンモニウム塩化合物                      ２重量部
着色剤；カーボンブラック（粒子径５０ｎｍ）                        ７重量部
をヘンシェルミキサーにて８００ｒｐｍ で混合を行ない、得た混合物を１２０℃にジャケット加熱した１軸混練機Ｂｕｓｓコニーダ（Ｂｕｓｓ社製）により溶融混練した。得た混練物は、圧延冷却装置により薄く引き延ばしながら冷却を行った後、カッターミルで粗粉砕後、ジェット気流を用いた微粉砕機で粉砕後、風力分級装置を用いて重量平均粒径０．４３μｍ、体積平均粒径７μｍの母体着色粒子を得た。この母体着色粒子１００重量部に対し、コロイダルシリカ微粉末（疎水化度５０％）；０．５重量部を、ヘンシェルミキサーにて７００ｒｐｍで混合を行ない添加し、本発明の評価で用いるトナーを得た。
なお、母体着色粒子の重量平均粒径及び体積平均粒径は、コールターエレクトロニクス社のコールターカウンターモデルＴＡ−IIにより測定した。
【０１４８】
上記のようにして得られた［キャリア５５］の芯材の形状・表面性の評価と、該［キャリア５５］とトナーとをターブラ混合機を用いて混合し、トナー濃度５重量％の現像剤を得、市販のデジタルフルカラープリンター（リコー社製ＩＰｓｉｏ  Ｃｏｌｏｒ  ８０００改造機）にセットし、ハーフトーン画像におけるボソツキ、キャリア付着、文字画像部の再現性、及び１５０，０００枚のランニング後の帯電量低下の評価を行なった。結果を表４に示す。
【０１４９】
実施例４７
実施例４６において、芯材の焼成フェライト粉を平均粒径；４５μｍ、主要元素としてＦｅ、Ｍｎ、Ｍｇ、Ｂｉを含有するものに変更したこと以外は同様である［キャリア５６］を製造した。こうして得たキャリアの諸物性は、［平均粒径；４５μｍ、磁気モーメント（１ｋＯｅ）；６５Ａｍ２／ｋｇ、９μｍ以下の粒子含有率；０．０５重量％、絶縁破壊電圧；５００Ｖ、Ｚｒ含有率；０ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．０７ｍａｓｓ％］であった。尚、上記絶縁破壊電圧は、実施例４６と同様の方法で測定したものである。更に［キャリア５６］について、実施例４６と同様の評価を行った結果を表４に示す。
【０１５０】
実施例４８
実施例４６において、芯材の焼成フェライト粉を平均粒径；４５μｍ、主要元素としてＦｅ、Ｍｎ、Ｍｇ、Ｚｒ、Ｂｉを含有するものに変更したこと以外は同様である［キャリア５７］を製造した。こうして得たキャリアの諸物性は、［平均粒径；４５μｍ、磁気モーメント（１ｋＯｅ）；６８Ａｍ２／ｋｇ、９μｍ以下の粒子含有率；０．０３重量％、絶縁破壊電圧；５００Ｖ、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．０６ｍａｓｓ％］であった。尚、上記絶縁破壊電圧は、実施例４６と同様の方法で測定したものである。更に［キャリア５７］について、実施例４６と同様の評価を行った結果を表４に示す。
【０１５１】
実施例４９
実施例４８において、芯材の焼成フェライト粉を、Ｍｇを多く含有したものに変更したこと以外は同様である［キャリア５８］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０２重量％、絶縁破壊電圧；１０００Ｖ以上、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２０ｍａｓｓ％］であった。尚、上記絶縁破壊電圧は、実施例４６と同様の方法で測定したものである。更に［キャリア５８］について、実施例４６と同様の評価を行った結果を表４に示す。
【０１５２】
実施例５０
実施例４９において、芯材の焼成フェライト粉を平均粒径が１９μｍと小さいものに変更し、解砕篩の目開きを２２μｍに変更し、被覆樹脂を、
フッ化ビニリデン−ヘキサフロロプロピレン共重合体                ７１重量部
ジメチルホルムアミド                                          ２３７重量部
に変更したこと以外は同様である［キャリア５９］を製造した。こうして得たキャリアの諸物性は、［平均粒径；１９μｍ、磁気モーメント（１ｋＯｅ）；７５Ａｍ２／ｋｇ、９μｍ以下の粒子含有率；１．３１重量％、絶縁破壊電圧；１０００Ｖ以上、Ｚｒ含有率；０．１２ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．１９ｍａｓｓ％］であった。尚、上記絶縁破壊電圧は、実施例４６と同様の方法で測定したものである。更に［キャリア５９］について、実施例４６と同様の評価を行った結果を表４に示す。
【０１５３】
実施例５１
実施例５０において、芯材の焼成フェライト粉を平均粒径が７０μｍと大きいものに変更し、解砕篩の目開きを１０６μｍに変更し、被覆樹脂を、
フッ化ビニリデン−ヘキサフロロプロピレン共重合体                ２０重量部
ジメチルホルムアミド                                            ６５重量部
に変更したこと以外は同様である［キャリア６０］を製造した。こうして得たキャリアの諸物性は、［平均粒径；７０μｍ、磁気モーメント（１ｋＯｅ）；７３Ａｍ２／ｋｇ、９μｍ以下の粒子含有率；０．０１重量％、絶縁破壊電圧；１０００Ｖ以上、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．１９ｍａｓｓ％］であった。尚、上記絶縁破壊電圧は、実施例４６と同様の方法で測定したものである。更に［キャリア６０］について、実施例４６と同様の評価を行った結果を表４に示す。
【０１５４】
実施例５２
実施例４９において、芯材の焼成フェライト粉を、微分含有率が多いものに変更したこと以外は同様である［キャリア６１］を製造した。こうして得たキャリアの諸物性は、［平均粒径；４５μｍ、磁気モーメント（１ｋＯｅ）；７５Ａｍ２／ｋｇ、９μｍ以下の粒子含有率；３．３２重量％、絶縁破壊電圧；１０００Ｖ以上、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．２０ｍａｓｓ％］であった。尚、上記絶縁破壊電圧は、実施例４６と同様の方法で測定したものである。更に［キャリア６１］について、実施例４６と同様の評価を行った結果を表４に示す。
【０１５５】
実施例５３
実施例４９において、被覆樹脂を、
シリコン樹脂溶液［固形分２３重量％（ＳＲ２４１０：
東レ・ダウコーニング・シリコーン社製）］              １３２．２重量部
アミノシラン［固形分１００重量％（ＳＨ６０２０：
東レ・ダウコーニング・シリコーン社製）］                ０．６６重量部
着色剤；カーボンブラック（粒子径５０ｎｍ）                        ７重量部
トルエン                                                      ３００重量部
に変更し、焼成温度を３００℃に変更したこと以外は同様である［キャリア６２］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０２重量％、絶縁破壊電圧；１０００Ｖ以上、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２０ｍａｓｓ％］であった。尚、上記絶縁破壊電圧は、実施例４６と同様の方法で測定したものである。更に［キャリア６２］について、実施例４６と同様の評価を行った結果を表４に示す。
【０１５６】
実施例５４
実施例４９において、被覆樹脂を、
アクリル樹脂溶液（固形分５０重量％）                        ４２．０重量部
グアナミン溶液（固形分７０重量％）                          １３．０重量部
着色剤；カーボンブラック（粒子径５０ｎｍ）                        ７重量部
トルエン                                                        ６０重量部
ブチルセロソルブ                                                ６０重量部
に変更し、焼成温度を１５０℃に変更したこと以外は同様である［キャリア６３］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０２重量％、絶縁破壊電圧；１０００Ｖ以上、Ｚｒ含有率；０．１３ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．１９ｍａｓｓ％］であった。尚、上記絶縁破壊電圧は、実施例４６と同様の方法で測定したものである。更に［キャリア６３］について、実施例４６と同様の評価を行った結果を表４に示す。
【０１５７】
実施例５５
実施例４９において、被覆樹脂を、
シリコン樹脂溶液［固形分２３重量％（ＳＲ２４１０：
東レ・ダウコーニング・シリコーン社製）］                ６６．１重量部
アミノシラン［固形分１００重量％（ＳＨ６０２０：
東レ・ダウコーニング・シリコーン社製）］                ０．３３重量部
アクリル樹脂溶液（固形分５０重量％）                        ２１．０重量部
グアナミン溶液（固形分７０重量％）                            ６．５重量部
着色剤；カーボンブラック（粒子径５０ｎｍ）                        ７重量部
トルエン                                                      １８０重量部
ブチルセロソルブ                                                ３０重量部
に変更し、焼成温度を１５０℃に変更したこと以外は同様である［キャリア６４］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０３重量％、絶縁破壊電圧；１０００Ｖ以上、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．２０ｍａｓｓ％］であった。尚、上記絶縁破壊電圧は、実施例４６と同様の方法で測定したものである。更に［キャリア６４］について、実施例４６と同様の評価を行った結果を表４に示す。
【０１５８】
実施例５６
実施例５５において、芯材の焼成フェライト粉を平均粒径が３５μｍと小さいものに変更し、被覆樹脂を、
シリコン樹脂溶液［固形分２３重量％（ＳＲ２４１０：
東レ・ダウコーニング・シリコーン社製）］                ８５．０重量部
アミノシラン［固形分１００重量％（ＳＨ６０２０：
東レ・ダウコーニング・シリコーン社製）］                ０．４２重量部
アクリル樹脂溶液（固形分５０重量％）                        ２７．０重量部
グアナミン溶液（固形分７０重量％）                            ８．４重量部
着色剤；カーボンブラック（粒子径５０ｎｍ）                        ９重量部
トルエン                                                      ２３０重量部
プチルセロソルプ                                                ４０重量部
に変更したこと以外は同様である［キャリア６５］を製造した。こうして得たキャリアの諸物性は、［平均粒径；３５μｍ、磁気モーメント（１ｋＯｅ）；７６Ａｍ２／ｋｇ、９μｍ以下の粒子含有率；０．１２重量％、絶縁破壊電圧；１０００Ｖ以上、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１４ｍａｓｓ％、Ｍｇ含有率；０．２０ｍａｓｓ％］であった。尚、上記絶縁破壊電圧は、実施例４６と同様の方法で測定したものである。更に［キャリア６５］について、実施例４６と同様の評価を行った結果を表４に示す。
【０１５９】
実施例５７
実施例５５において、被覆樹脂を、
シリコン樹脂溶液［固形分２３重量％（ＳＲ２４１０：
東レ・ダウコーニング・シリコーン社製）］              １２３．９重量部
アミノシラン［固形分１００重量％（ＳＨ６０２０：
東レ・ダウコーニング・シリコーン社製）］                ０．３３重量部
アクリル樹脂溶液（固形分５０重量％）                          ３．０重量部
グアナミン溶液（固形分７０重量％）                          ０．６５重量部
着色剤；カーボンブラック（粒子径５０ｎｍ）                        ７重量部
トルエン                                                      １８０重量部
ブチルセロソルブ                                                ３０重量部
に変更したこと以外は同様である［キャリア６６］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０３重量％、絶縁破壊電圧；１０００Ｖ以上、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１３ｍａｓｓ％、Ｍｇ含有率；０．１９ｍａｓｓ％］であった。尚、上記絶縁破壊電圧は、実施例４６と同様の方法で測定したものである。更に［キャリア６６］について、実施例４６と同様の評価を行った結果を表４に示す。
【０１６０】
実施例５８
実施例５７において、被覆樹脂を、
シリコン樹脂溶液［固形分２３重量％（ＳＲ２４１０：
東レ・ダウコーニング・シリコーン社製）］                  ６．５重量部
アミノシラン［固形分１００重量％（ＳＨ６０２０：
東レ・ダウコーニング・シリコーン社製）］                ０．３３重量部
アクリル樹脂溶液（固形分５０重量％）                        ５７．０重量部
グアナミン溶液（固形分７０重量％）                          １２．４重量部
着色剤；カーボンブラック（粒子径５０ｎｍ）                        ７重量部
トルエン                                                        ８０重量部
ブチルセロソルブ                                                ３０重量部
に変更したこと以外は同様である［キャリア６７］を製造した。こうして得たキャリアの諸物性は、［平均粒径；４５μｍ、磁気モーメント（１ｋＯｅ）；７６Ａｍ２／ｋｇ、９μｍ以下の粒子含有率；０．０３重量％、絶縁破壊電圧；１０００Ｖ以上、Ｚｒ含有率；０．１３ｍａｓｓ％、Ｂｉ含有率；０．０１６ｍａｓｓ％、Ｆｅ含有率；２５ｍａｓｓ％、Ｍｎ含有率；１４ｍａｓｓ％、Ｍｇ含有率；０．１９ｍａｓｓ％］であった。尚、上記絶縁破壊電圧は、実施例４６と同様の方法で測定したものである。更に［キャリア６７］について、実施例４６と同様の評価を行った結果を表４に示す。
【０１６１】
実施例５９
実施例５５において、下層を形成するための被覆樹脂として、
アクリル樹脂溶液（固形分５０重量％）                        ２１．０重量部
グアナミン溶液（固形分７０重量％）                            ６．５重量部
着色剤；カーボンブラック（粒子径５０ｎｍ）                        ７重量部
トルエン                                                        ３０重量部
ブチルセロソルブ                                                ３０重量部
をホモミキサーで１０分間分散し樹脂被覆膜形成溶液を得、芯材表面に該樹脂被覆膜形成溶液をスピラコーター（岡田精工社製）を用いて塗布・乾燥し、被覆膜の下層が形成させたキャリア中間品を得た。
【０１６２】
続いて、上層を形成するための被覆樹脂として、
シリコン樹脂溶液［固形分２３重量％（ＳＲ２４１０：
東レ・ダウコーニング・シリコーン社製）］                ６６．１重量部
アミノシラン［固形分１００重量％（ＳＨ６０２０：
東レ・ダウコーニング・シリコーン社製）］                ０．３３重量部
トルエン                                                      １５０重量部
をホモミキサーで１０分間分散し樹脂被覆膜形成溶液を得、前記キャリア中間品に該樹脂被覆膜形成溶液を塗布・乾燥し、被覆の上層を形成させた。こうして得られた２層の層構造を形成したキャリアを電気炉にて１５０℃で１時間放置して焼成した。冷却後フェライト粉バルクを目開き６３μｍの篩を用いて解砕し［キャリア６８］を製造した。こうして得たキャリアの諸物性は、［平均粒径；４５μｍ、磁気モーメント（１ｋＯｅ）；７５Ａｍ２／ｋｇ、９μｍ以下の粒子含有率；０．０２重量％、絶縁破壊電圧；１０００Ｖ以上、Ｚｒ含有率；０．１２ｍａｓｓ％、Ｂｉ含有率；０．０１５ｍａｓｓ％、Ｆｅ含有率；２５ｍａｓｓ％、Ｍｎ含有率；１３ｍａｓｓ％、Ｍｇ含有率；０．２０ｍａｓｓ％］であった。尚、上記絶縁破壊電圧は、実施例４６と同様の方法で測定したものである。更に［キャリア６８］について、実施例４６と同様の評価を行った結果を表４に示す。
【０１６３】
実施例６０
実施例４９において、芯材の焼成フェライト粉を、主要元素の比率を変え磁気モーメントを上げたものに変更したこと以外は同様である［キャリア６９］を製造した。こうして得たキャリアの諸物性は、［平均粒径；４５μｍ、磁気モーメント（１ｋＯｅ）；９２Ａｍ２／ｋｇ、９μｍ以下の粒子含有率；０．０４重量％、絶縁破壊電圧；５００Ｖ、Ｚｒ含有率；０．１２ｍａｓｓ％、Ｂｉ含有率；０．０１６ｍａｓｓ％、Ｆｅ含有率；３１ｍａｓｓ％、Ｍｎ含有率；１８ｍａｓｓ％、Ｍｇ含有率；０．２６ｍａｓｓ％］であった。尚、上記絶縁破壊電圧は、実施例４６と同様の方法で測定したものである。更に［キャリア６９］について、実施例４６と同様の評価を行った結果を表４に示す。
【０１６４】
比較例１０
実施例４６において、芯材の焼成フェライト粉を、Ｚｒを含有しないものに変更したこと以外は同様である［キャリア７０］を製造した。こうして得たキャリアの諸物性は、［平均粒径；４５μｍ、磁気モーメント（１ｋＯｅ）；６３Ａｍ２／ｋｇ、９μｍ以下の粒子含有率；０．０６重量％、絶縁破壊電圧；２５０Ｖ、Ｚｒ含有率；０ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０７ｍａｓｓ％］であった。尚、上記絶縁破壊電圧は、実施例４６と同様の方法で測定したものである。更に［キャリア７０］について、実施例４６と同様の評価を行った結果を表４に示す。
【０１６５】
比較例１１
実施例４６において、芯材の焼成フェライト粉を、Ｚｒを多量に含有したものに変更したこと以外は同様である［キャリア７１］を製造した。こうして得たキャリアの諸物性は、［平均粒径；４５μｍ、磁気モーメント（１ｋＯｅ）；４５Ａｍ２／ｋｇ、９μｍ以下の粒子含有率；０．０５重量％、絶縁破壊電圧；５００Ｖ、Ｚｒ含有率；７ｍａｓｓ％、Ｂｉ含有率；０ｍａｓｓ％、Ｆｅ含有率；２５ｍａｓｓ％、Ｍｎ含有率；１３ｍａｓｓ％、Ｍｇ含有率；０．０８ｍａｓｓ％］であった。尚、上記絶縁破壊電圧は、実施例４６と同様の方法で測定したものである。更に［キャリア７１］について、実施例４６と同様の評価を行った結果を表４に示す。
【０１６６】
比較例１２
実施例４７において、芯材の焼成フェライト粉を、Ｂｉを多量に含有したものに変更したこと以外は同様である［キャリア７２］を製造した。こうして得たキャリアの諸物性は、［平均粒径；４５μｍ、磁気モーメント（１ｋＯｅ）；４３Ａｍ２／ｋｇ、９μｍ以下の粒子含有率；０．０５重量％、絶縁破壊電圧；５００Ｖ、Ｚｒ含有率；０ｍａｓｓ％、Ｂｉ含有率；３ｍａｓｓ％、Ｆｅ含有率；２５ｍａｓｓ％、Ｍｎ含有率；１４ｍａｓｓ％、Ｍｇ含有率；０．０８ｍａｓｓ％］であった。尚、上記絶縁破壊電圧は、実施例４６と同様の方法で測定したものである。更に［キャリア７２］について実施例４６と同様の評価を行った結果を表４に示す。
【０１６７】
【表４】
2005181944.tif 000006
【０１６８】
キャリア５５〜６８については、全ての項目で合格となり、良好な結果となった。キャリア６９については、実用上使用できるレベルであるものの、ハーフトーン画像におけるボソツキが良好なレベルではなかった。他の評価については中止した。キャリア７０については、ハーフトーン画像におけるボソツキ、及びキャリア付着が発生し、実用上使用できないレベルであったため不合格とし、他の評価については中止した。キャリア７１及び７２については、形状の悪化、ハーフトーン画像におけるボソツキが良好なレベルではなかった。更に、キャリア付着が発生し、実用上使用できないレベルであったため不合格とし、他の評価については中止した。
【図面の簡単な説明】
【０１６９】
【図１】キャリアの絶縁破壊電圧測定装置の概略模式図である。
【図２】本発明のプロセスカートリッジの概略模式図である。
【符号の説明】
【０１７０】
ａ  スリーブ
ｂ  ドクター電極
ｃ  キャリア
ｄ  電源
ｅ  電流計
【図１】
2005181944.tif 000007
【図２】
2005181944.tif 000008